КОМПОНЕНТ КАТАЛИЗАТОРА ДЛЯ ПОЛИМЕРИЗАЦИИ ОЛЕФИНА, КАТАЛИЗАТОР И ИХ ПРИМЕНЕНИЕ
CATALYST COMPONENT FOR OLEFIN POLYMERIZATION, CATALYST AND THEIR APPLICATION

ПЕРЕКРЕСТНАЯ ССЫЛКА НА РОДСТВЕННЫЕ ЗАЯВКИ
В данной заявке испрашиваются приоритеты следующих патентных заявок, поданных 23 сентября 2016 г., полностью включенные в данный документ посредством ссылки.
1. Китайская патентная заявка CN 201610846996.7, озаглавленная «Компонент катализатора для полимеризации олефинов, катализатор и их применение»;
2. Китайская патентная заявка CN 201610846984.4, озаглавленная «Компонент катализатора для полимеризации олефинов, катализатор и их применение»;
3. Китайская патентная заявка CN 201610847666.X, озаглавленная «Компонент катализатора для полимеризации олефинов, катализатор и их использование»; и
4. Китайская патентная заявка CN 201610847648.1, озаглавленная «Компонент катализатора для полимеризации олефинов, катализатор и их применение».
ОБЛАСТЬ ТЕХНИКИ
Данное изобретение относится к компоненту катализатора для полимеризации олефинов, катализатору и их применению и относится к области техники нефтехимического машиностроения.
УРОВЕНЬ ТЕХНИКИ
3
3
2
3
2
4
2
3
Обычно катализаторы, применяемые для полимеризации олефинов, можно разделить на три категории: традиционные катализаторы Циглера-Натта, металлоценовые катализаторы и неметаллоценовые катализаторы. Что касается традиционных катализаторов Циглера-Натта для полимеризации пропена, то с развитием электронодонорных соединений в катализаторах полиолефиновые катализаторы также постоянно обновляются. При разработке катализаторов испытано 1-е поколение системы TiClAlCl/AlEtCl, 2-е поколение системы TiCl/AlEtCl, 3-е поколение системы TiCl·ED·MgCl/AlR·ED с использованием хлорида магния в качестве носителей, сложного моноэфира или ароматического сложного диэфира в качестве внутреннего донора электронов и силана в качестве внешнего донора электронов, и недавно разработанная каталитическая система, использующая диэфирные соединения и соединения сложного диэфира в качестве внутренних доноров электронов. Активность катализаторов для катализа реакции полимеризации и изотактичность полученного полипропена была значительно улучшена. В существующих технологиях титановые катализаторы, применяемые для полимеризации пропена, в основном используют магний, титан, галоген и электронодонор в качестве основных компонентов, среди которых электронодонорные соединения являются незаменимыми элементами компонентов катализатора. До настоящего времени были раскрыты различные внутренние электронодонорные соединения, эти соединения, включая, например, сложные эфиры монокарбоновых кислот или сложные эфиры поликарбоновых кислот, ангидриды кислот, кетоны, простые моноэфиры или простые полиэфиры, спирты, амины и их производные и т.д., cреди которых обычно используются ароматические сложные эфиры дикарбоновых кислот, такие как ди-н-бутилфталат (DNBP) или диизобутилфталат (DIBP), и так далее. Ссылка может быть сделана на патент США US4784983. Патент США US4971937 и европейский патент EP0728769 раскрывают компоненты катализаторов, применяемых для полимеризации олефинов, в которых 1,3-диэфирные соединения, имеющие две эфирные группы, используются в качестве доноров электронов, такие соединения, включая, например, 2-изопропил-2-изопентил-1,3-диметоксипропан, 2,2-диизобутил-1,3-диметоксипропан, 9,9-ди (метоксиметил) флуорен и т. д. Позже раскрыт класс специальных алифатических дикарбоновых сложных эфиров, таких как сукцинат, сложный эфир малоновой, кислоты, глутарат и так далее (см. WO 98/56830, WO 98/56834, WO 01/57099, WO 01/63231 и WO 00/55215). Применение таких электронодонорных соединений может не только улучшить активность катализатора, но также позволяет полученному пропеновому полимеру иметь более широкое молекулярно-массовое распределение.
Наиболее распространенными неметаллоценовыми катализаторами полимеризации олефинов являются C=N полидентатсодержащие лигандсодержащие комплексы переходных металлов. Например, Brookhart et al. впервые обнаружили, что дииминовые комплексы поздних переходных металлов обладали относительно высокой каталитической активностью при использовании для катализа полимеризации олефинов (JohnsonLK, KillianCM, BrookhartM., J.Am.Chem.Soc., 1995, 117, 6414; JohnsonLK, EckingSM, BrookhartM., J.Am.Chem.Soc., 1996, 118, 267). С тех пор изучение неметаллоценовых органических комплексов вызвало большой интерес у исследователей. В 1996 году McConville и соавторы сообщили о классе комплексов металлов Ti и Zr (как показано в Формуле 1), хелатирующих β-диамин, которые были первыми примерами высококаталитически активных N-N-полидентатных лигандсодержащих ранних комплексов переходных металлов для катализа полимеризации олефинов. (Scollard JD, Mcconville DH, Payne NC, Vittal JJ, Macromolecules, 1996, 29, 5241; Scollard JD, Mcconville DH, J.Am.Chem.Soc., 1996, 118, 10008).
Формула 1                      Формула 2
Комплексы β-диамина (как показано в Формуле 2) также являются классом важных N-N-лигандсодержащих неметаллоценовых катализаторов для полимеризации олефинов. Из-за специфических структур этих комплексов стерическое затруднение и электронное действие лиганда могут легко регулироваться и контролироваться посредством замены заместителя в ариламине. При варьировании металлов и окружения лиганда β-диаминовый лиганд может по-разному связываться с разными металлами с образованием разных комплексов металлов. Эти лигандсодержащие соединения имеют то преимущество, что их легко синтезировать и легко регулировать и контролировать с точки зрения структуры, и они представляют собой сравнительно идеальные комплексы для изучения взаимосвязи между структурой и свойствами катализатора. Поэтому лигандсодержащие соединения с такими структурами привлекают широкое внимание исследователей (Bourget-MerleL., LappertMF, SevernJR, Chem. Rev., 2002, 102, 3031 ； Kim WK, Fevola MJ, Liable-Sands LM, Rheingold. AL, Theopoid KH, Organometallics， 1998, 17, 4541; Jin X., Novak BM, Macromolecules, 2000, 33, 6205).
Полиэтиленовая лаборатория Пекинского научно-исследовательского института химической промышленности Sinopec раскрыла в китайском патенте CN 00107258.7 класс бидентатных лигандсодержащих металлокомплексов для использования в реакции сополимеризации этилена и позднее раскрыла соответственно в китайских патентах CN 02129548.4 (2002), CN 200410086388.8 (2004), CN 200710176588.6 (2007), подобный комплексный катализатор на основе переходного металла для использования в реакции сополимеризации этилена. Шанхайский институт органической химии Китайской академии наук раскрыл в патентах Китая CN 201010554473.8 и CN 201010108695.7 класс катализаторов на основе полидентатных лигандов с аналогичными структурами, предназначенных для использования в реакции сополимеризации этилена с получением ультранизкоразветвленного полиэтилена с высокой молекулярной массой.
В описании вышеупомянутых патентов катализаторы, используемые для полимеризации олефинов, являются соответствующими лигандсодержащими соединениями металлов. До настоящего времени редко появляются сообщения о прямом использовании таких лигандсодержащих соединений металлов при получении катализатора полимеризации пропена и сообщения об их использовании, связанные с полимеризацией пропена.
СУЩНОСТЬ ИЗОБРЕТЕНИЯ
Ввиду недостатков в вышеприведенном уровне техники целью данного изобретения является разработка компонента катализатора для полимеризации олефинов, катализатора, содержащего его, и их применения. Внутренний донор электронов, как показано в Формуле I (соединение имина с кетонной группой), добавляют во время приготовления катализатора, чтобы сформировать новый тип новый тип каталитической системы реакции полимеризации. Когда катализатор используется в реакции полимеризации олефинов, особенно в реакции полимеризации пропена, не только катализатор обладает длительной высокой активностью и хорошим откликом на водород, но также полученный полимер обладает характеристиками регулируемого изотактического индекса и широким молекулярно-массовым распределением.
Для достижения вышеуказанной цели данное изобретение предлагает компонент катализатора для полимеризации олефинов, включающий магний, титан, галоген и внутренний донор электронов, где внутренний донор электронов включает соединение имина с кетонной группой, как показано в Формуле I,
Формула I
1
20
2
20
6
20
1
2
1
20
2
20
1
20
6
30
6
30
9
40
3
4
n
3
4
1
20
2
20
6
30
6
30
9
40
где в Формуле I, R выбран из группы, состоящей из гидроксила, C-C-алкила с или без заместителя, представляющего собой атом галогена, C-C-алкенила с или без группы, замещенной атомом галогена, и C-C-арила с или без группы, замещенной атомом галогена; R и R могут быть одинаковыми или отличаться друг от друга, каждый независимо выбран из группы, состоящей из водорода, C-C-алкила, C-C-алкенила, C-C-алкокси, C-C-арилалкила, C-C-алкиларила, C-С-конденсированного арила, атомов галогена и гидроксила; A представляет собой (CRR) или гетероатом, где R и R могут быть одинаковыми или отличаться друг от друга, каждый независимо выбран из группы, состоящей из водорода, C-C-алкила, C-C-алкенила, C-C-арилалкила, C-C-алкиларила и С-C-конденсированного арила, и n равно 0, 1, 2, 3, 4, 5 или 6.
Согласно некоторым предпочтительным вариантам осуществления изобретения R представляет собой метил, этил, н-пропил, изопропил, н-бутил, изобутил, втор-бутил, трет-бутил, пентил, гексил, гидроксиалкил, фенил, галогенированный фенил, алкилзамещенный фенил, нафтил, бифенил или гетероциклсодержащую группу. Гетероциклсодержащая группа предпочтительно представляет собой пирролсодержащую группу, пиридинсодержащую группу, пиримидинсодержащую группу или хинолонсодержащую группу.
В соответствии с некоторыми предпочтительными вариантами осуществления изобретения R выбран из группы, состоящей из 2,6-диалкилфенила (такого как 2,6-диметилфенил, 2,6-диэтилфенил, 2,6-диизопропилфенил), 2,4,6-триалкилфенила (такого как 2,4,6-триметилфенил, 2,4,6-триэтилфенил, 2,4,6-триизопропилфенил), гидроксиалкил-замещенного фенила (такого как гидроксипропилфенил) и нафтила.
1
2
1
10
Согласно некоторым предпочтительным вариантам осуществления изобретения каждый из R и R независимо выбран из группы, состоящей из C-C-алкила с атомом галогена или без него (такого как метил, этил, н-пропил, изопропил, н-бутил, изобутил, втор-бутил, трет-бутил, пентил, трифторметил и тому подобное), фенила, алкилзамещенного фенила или нафтила. Примеры алкилзамещенного фенила включают 2,6-диалкилфенил (такой как 2,6-диметилфенил, 2,6-диэтилфенил, 2,6-диизопропилфенил), 2,4,6-триалкилфенил (такой как 2,4,6-триметилфенил, 2,4,6-триэтилфенил, 2,4,6-триизопропилфенил), гидроксиалкилзамещенный фенил (такой как гидроксипропилфенил) и тому подобное.
3
4
n
Согласно некоторым предпочтительным вариантам осуществления изобретения A может быть (CRR), а n может быть 1, 2, 3 или 4.
Согласно с некоторыми предпочтительными вариантами осуществления изобретения A представляет собой гетероатом и преддпочтительно гетероатом может быть атомом галогена, азота, кислорода, фосфора или кремния.
В данном изобретении соединение имина с кетонной группой как показано в Формуле I, предпочтительно может быть одним или несколькими, выбранными из следующих соединений: 4-бутилимино-2-пентанона, 4-пентилимино-2-пентанона, 4-гексилимино-2-пентанона, 4-октилимино-2-пентанона, 4-[(1-гидроксиметил)пропилимино]-2-пентанона, 4-гидроксипропилимино-2-пентанона, 4-гдроксиэтилимино-2-пентанона, 4-гидроксибутилимино-2-пентанона, 4-изопропилимино-2-пентанона, 4-(4-хлорфенилимино)-2-пентанона, 4-(2,4-дихлорфенилимино)-2-пентанона, 4-(4-трифторметилфенилимино)-2-пентанона, 4-фенилимино-2-пентанона, 4-(1-нафтилимино)-2-пентанона 4-(2-нафтилимино)-2-пентанона 4-(2,6-диметилфенилимино)-2-пентанона, 4-(2-гидроксипропилфенилимино)-2-пентанона, 4-(2,6-диизопропилфенилимино)-2-пентанона, 4-(2,4,6-триметилфенилимино)-2-пентанона, 4-(8-хинолилимино)-2-пентанона, 4-(4-хинолилимино)-2-пентанона, 4-(3-хинолилимино)-2-пентанона, 4-(2-хлор-6-гидроксифенилимино)-2-пентанона, 1,1,1-трифтор-4-(2,6-диизопропмилфенилимино)-2-пентанона,
1,1,1-трифтор-4-(2,6-диметилфенилимино)-2-пентанона, 3-метил-4-(2,6-диметилфенилимино)-2-пентанона, 3-этил-4-(2,6-диметилфенилимино)-2-пентанона, 3-изопропил-4-(2,6-диметилфенилимино)-2-пентанона, 3-бутил-4-(2,6-диметилфенилимино)-2-пентанона, 3-метил-4-(2,6-диизопропилфенилимино)-2-пентанона, 3-этил-4-(2,6-диизопропилфенилимино)-2-пентанона, 3-изопропил-4-(2,6-диизопропилфенилимино)-2-пентанона, 3-бутил-4-(2,6-диизопропилфенилимино)-2-пентанона, 1-(2-фурил)-3-(2,6-диизопропилфенилимино)-4,4,4-трифтор-1-бутанона,
1-(2-фурил)-3-(8-хинолилимино)-4,4,4-трифтор-1-бутанона, 1-(2-фурил)-3-(2,6-диметилфенилимино)-4,4,4-трифтор-1-бутанона,
2-гексилимино-4-гептанона, 2-изопропилимино-4-гептанона, 4-гексилимино-2-гептанона, 4-изопропилимино-2-гептанона, 4-(2-триметилсилил)этилимино-2-пентанона, 5-фенилимино-3-гептанона, 5-(1-нафтилимино)-3-гептанона, 5-(2-нафтилимино)-3-гептанона, 5-(8-хинолилимино)-3-гептанона, 5-(4-хинолилимино)-3-гептанона, 5-(3-хинолилимино)-3-гептанона, 5-(2,6-диизопропилфенилимино)-3-гептанона, 5-(2,6-диметилфенилимино-3-гептанона, 5-бутилимино-3-гептанона, 5-изопропилимино-3-гептанона, 5-гидроксиэтилимино-3-гептанона, 5-гидроксибутилимино-3-гептанона, 4-этил-5-(8-хинолилимино)-3-гептанона, 4-метил-5-(8-хинолилимино)-3-гептанона, 4-этил-5-(1-нафтилимино)-3-гептанона, 4-этил-5-(2-нафтилимино)-3-гептанона,
4-этил-5-фенилимино-3-гептанона, 4-бутил-5-фенилимино-3-гептанона, 4-метил-5-(2,6-диизопропилфенилимино)-3-гептанона,
4-этил-5-(2,6-диизопропилфенилимино)-3-гептанона, 4-изопропил-5-(2,6-диизопропилфенилимино)-3-гептанона, 4-бутил-5-(2,6-диизопропилфенилимино)-3-гептанона, 4-метил-5-(2,6-диметилфенилимино)-3-гептанона,
4-этил-5-(2,6-диметилфенилимино)-3-гептанона, 3-изопропилимино-5-октанона, 3-(2,6-диизопропилфенилимино)-5-октанона, 5-изопропилимино-3-октанона, 6-изопропилимино-4-октанона, 5-(2,6-диизопропилфенилимино)-2-гептанона, 5-(2,4,6-триметилфенилимино)-2-гептанона, 4-метил-5-(2,6-диметилфенилимино)-2-гептанона, 4-этил-6-(2,6-диизопропилфенилимино)-2-гептанона, 4-изопропил-6-(2,6-диизопропилфенилимино)-2-гептанона, 6-(2,6-диметилфенилимино)-3-октанона, 3-(2,6-диизопропилфенилимино)-1,3-дифенил-1-ацетона, 4-(2,6-диизопропилфенилимино)-4-фенил-2-бутанона, 3-(2,6-диметилфенилимино)-1,3-дифенил-1-ацетона, 3-(2,6-диизопропилфенилимино)-1-фенил-1-бутакнона, 3-(2,6-диметилфенилимино)-1-фенил-1-бутанона, 3-(8-хинолилимино)-1,3-дифенил-1-ацетона, и
3-(3- хинолилимино)-1,3-дифенил-1-ацетона.
В соответствии с некоторыми предпочтительными вариантами осуществления изобретения в пересчете на массу компонента катализатора содержание магния находится в диапазоне от 5 % мас. до 50 % мас., содержание титана находится в диапазоне от 1,0 % мас. до 8,0 % мас., содержание галогена находится в диапазоне от 10 % мас. до 70 % мас., а общее содержание внутреннего донора электронов находится в диапазоне от 0,1 % мас. до 20 % мас.
В некоторых предпочтительных вариантах осуществления данного изобретения внутренний донор электронов может дополнительно содержать дополнительное электронодонорное соединение. Предпочтительно, дополнительное электронодонорное соединение представляет собой одно, два или три, выбранные из группы, состоящей из ароматических карбоксилатных сложных эфиров, сложных эфиров диолов и диэфирных соединений.
В некоторых предпочтительных вариантах осуществления данного изобретения молярное соотношение соединения имина с кетонной группой, как показано в Формуле I, к дополнительному электронодонорному соединению находится в диапазоне 1:(0,05-20), предпочтительно в диапазоне 1:(0,1-10).
В соответствии с некоторыми предпочтительными вариантами осуществления данного изобретения соединение сложного ароматического карбоксилатного эфира является таким, как показано в Формуле II,
Формула II
I
II
III
IV,
V
VI
1
20
2
20
2
20
6
30
1
20
2
20
2
20
6
30
1
20
2
20
2
20
1
20
6
30
6
30
9
40
где в Формуле II, R представляет собой C-C-алкил с или без заместителя, представляющего собой атом галогена, C-C-алкенил с или без заместителя представляющего собой атом галогена, C-C-алкинил с или без заместителя представляющего собой атом галогена или C-C-алкиларил с или без заместителя, представляющего собой атом галогена; R представляет собой С-С-алкильную, С-С-алкенильную, С-С-алкинильную или С-С-алкиларильную или сложноэфирную группу или амидогруппу; R, R R и R могут быть одинаковыми или отличаться друг от друга, каждый независимо выбран из группы, состоящей из C-C-алкила, C-C-алкенила, C-C-алкинила, C-C-алкокси, C-C-арилалкила, C-C-алкиларила, C-C конденсированного арила и галогена.
I
Согласно некоторым вариантам осуществления изобретения в Формуле II R представляет собой метил, этил, н-пропил, изопропил, н-бутил, изобутил, втор-бутил, трет-бутил, пентил, изопентил, неопентил, гексил, этенил, аллил, этинил, фенил, галогенированный фенил, алкилзамещенный фенил, нафтил или бифенил.
II
Согласно некоторым вариантам осуществления изобретения в Формуле II, R представляет собой метил, этил, н-пропил, изопропил, н-бутил, изобутил, втор-бутил, трет-бутил, пентил, изопентил, неопентил, гексил, этенил, аллил, этинил, фенил, галогенированный фенил, алкил-замещенный фенил, нафтил, бифенил, этоксикарбонил, пропоксикарбонил, изопропоксикарбонил, бутоксикарбонил, изобутоксикарбонил, гексоксикарбонил, изогексоксикарбонил, неогексоксикарбонил, гептилоксикарбонил, изогептилоксикарбонил, неогептилоксикарбонил, октилоксикарбонил, изооктилоксикарбонил или неооктилоксикарбонил.
В данном изобретении ароматические сложные эфиры карбоксилатов могут быть одним или более выбранными из группы, состоящей из этилбензоата, пропилбензоата, бутилбензоата, пентилбензоата, гексилбензоата, гептилбензоата, октилбензоата, нонилбензоата, децилбензоата, изобутил бензоата, изопентилбензоата, изогексилбензоата, изогептил бензоата, изооктилбензоата, изононилбензоата, изодецил бензоата, неопентилбензоата, неогексилбензоата, неогептилбензоата, неооктилбензоата неононилбензоата, неодецилбензоата, диэтилфталата, дипропилфталата, диизобутилфталата, ди-н-бутилфталата, ди-н-пентилфталата, диизопентилфталата, динеопентилфталата, дигексилфталата, дигептилфталата, диоктилфталата, динонилфталата, диизогексилфталата, диизогептилфталат, диизооктилфталата, диизононилфталата, диизобутил-3-метилфталата, ди-н-бутил-3-метилфталата, диизопентил-3-метилфталата, ди-н-пентил-3-метилфталата, диизооктил 3-метилфталата, ди-н-октил-3-метилфталата, диизобутил-3-этилфталата, ди-н-бутил-3-этилфталата, ди-н-октил-3-этилфталата, диизобутил-3-этилфталата, ди-н-пентил-3-этилфталата, диизопентил-3-этилфталата, диизобутил-3-пропилфталата, ди-н-бутил-3-пропилфталата, диизобутил-3-хлорфталата, диизобутил-3-бутилфталата, ди-н-бутил-3-бутилфталата, ди-н-бутил-4-бутилфталата, диизобутил-4-пропилфталата, диизопентил-4-бутилфталата, ди-н-бутил-4-хлорфталата, диизобутил-4-хлорфталата, ди-н-октил-4-хлорфталата, ди-н-бутил-4-метоксифталата, и диизобутил-4-метоксифталата.
Согласно некоторым вариантам реализации данного изобретения соединение сложного эфира диола является таким, как показано в Формуле III,
Формула III
1
2
3
6
I
IV
3
6
I
IV
3
6
I
IV
где в Формуле III каждый из X и Y независимо выбран из группы, состоящей из углерода, кислорода, серы, азота, бора и кремния; R и R могут быть одинаковыми или отличаться друг от друга, каждый независимо выбран из группы, состоящей из галогена, алкила, циклоалкила, арила, алкенила, конденсированного арила и сложноэфирной группы; R-R могут быть одинаковыми или отличаться друг от друга, каждый независимо выбран из группы, состоящей из водорода и замещенной или незамещенной алкильной, циклоалкильной, арильной, алкенильной, конденсированной арильной и сложноэфирной группы; R-R могут быть одинаковыми или отличаться друг от друга, каждый независимо выбран из группы, состоящей из водорода и замещенной или незамещенной алкильной, циклоалкильной, арильной, алкенильной, конденсированной арильной и сложноэфирной группы; R-R и R-R каждый может необязательно содержать один или более гетероатомов в качестве заместителя атома углерода или водорода или обоих, причем гетероатомом является атом кислорода, серы, азота, бора, кремния, фосфора или атом галогена; один или несколько из R-R и R-R могут быть связаны вместе с образованием кольца; и n представляет собой целое число в диапазоне от 1 до 10.
Согласно некоторым предпочтительным вариантам реализации изобретения соединение сложного эфира диола является таким, как показано в Формуле IIIa:
Формула IIIa
1
2
3
6
I
II
3
6
I
IV
3
6
I
II
1
20
3
20
2
20
6
30
6
30
9
40
1
20
3
20
2
20
6
30
6
30
9
40
где в Формуле IIIa, R, R и R-R могут быть одинаковыми или отличаться друг от друга, каждый независимо выбран из группы, состоящей из C-C-алкила, C-C-циклоалкила, C-C-алкенила, C-C-арилалкила, C-C-алкиларила, C-C-конденсированного арила и сложноэфирной группы; R и R могут быть одинаковыми или отличаться друг от друга, каждый независимо выбран из группы, состоящей из водорода, C-C-алкила, C-C-циклоалкила, C-C-алкенила, C-C-арилалкила, C-C-алкиларила, C-С-конденсированного арила и сложноэфирной группы; R-R и R-R каждый может необязательно содержать один или несколько гетероатомов в качестве заместителя атома углерода или водорода или обоих, причем гетероатомом является атом кислорода, серы, азота, бора, кремния, фосфора или галогена; один или несколько из R-R, R и R могут быть связаны вместе с образованием кольца; n представляет собой целое число в диапазоне от 1 до 5.
В соответствии с одним вариантом осуществления изобретения соединение сложного эфира диола представляет собой соединение сложного эфира дифенола, как показано в Формуле IIIb,
Формула IIIb
1
2
1
20
3
20
2
20
6
30
6
30
9
40
6
30
6
30
9
40
где в Формуле IIIb, R и R могут быть одинаковыми или отличаться друг от друга, каждый независимо выбран из группы, состоящей из C-C-алкила, C-C-циклоалкила, C-C-алкенила, C-C-арилалкила, C-C-алкиларила C-C-конденсированного арила и сложноэфирной группы; и Ar представляет собой C-C-арил, C-C-алкиларил или C-C-конденсированный арил.
1
2
Предпочтительно в Формуле III, Формуле IIIa и/или Формуле IIIb, R и R независимо выбирают из группы, состоящей из метила, этила, н-пропила, изопропила, н-бутила, изобутила, втор-бутила, трет-бутила, пентила, гексила, гидроксиалкила, фенила, галогенированного фенила, алкилзамещенного фенила, нафтила, бифенила и гетероциклсодержащей группы. Гетероциклсодержащая группа предпочтительно представляет собой пирролсодержащую группу, пиридинсодержащую группу, пиримидинсодержащую группу или хинолинсодержащую группу.
I
II
Предпочтительно в Формуле III и Формуле IIIa, каждый из R и R независимо выбран из группы, состоящей из метила, этила, н-пропила, изопропила, н-бутила, изобутила, втор-бутила, трет-бутила, пентила, гексила, гидроксиалкила, фенила, галогенированного фенила, алкилзамещенного фенила и др.
I
II
Согласно некоторым предпочтительным вариантам осуществления изобретения в Формуле III и/или Формуле IIIa, Rи R соединяются вместе, образуя кольцо, например, кольцо, замещенное или незамещенное фтором.
Предпочтительно соединение сложного эфира диола или соединение сложного эфира дифенола является одним или несколькими, выбранными из группы, состоящей из 2-изопропил-1,3-дибензоилоксипропана, 2-бутил-1,3-дибензоилоксипропана, 2-циклогексил-1,3-дибензоилоксипропана, 2-бензил-1,3-дибензоилоксипропана, 2-фенил-1,3-дибензоилоксипропана, 2-(1-нафтил)-1,3-дибензоилоксипропана, 2-изопропил-1,3-диацетоксилпропана, 2-изопропил-2-изопентил-1,3-дибензоилоксипропана, 2-изопропил-2-изобутил-1,3-дибензоилоксипропана, 2-изопропил-2-изопентил-1,3-дипропионилоксипропана, 2-изопропил-2-бутил-1,3-дибензоилоксипропана, 2-изопропил-2-изопентил-1-бензоилокси-3-бутурилоксипропана, 2-изопропил-2-изопентил-1-бензоилокси-3-циннамоилоксилпропана, 2-изопропил-2-изопентил-1-бензоилокси-3-ацетоксилпропана,
2,2-дициклопентил-1,3-дибензоилоксипропана, 2,2-дициклогексил-1,3-дибензоилоксипропана, 2,2-дибутил-1,3-дибензоилоксипропана, 2,2-диизобутил-1,3-дибензоилоксипропана, 2,2-диизопропил-1,3-дибензоилоксипропана, 2,2-диэтил-1,3-дибензоилоксипропана, 2-этил-2-бутил-1,3-дибензоилоксипропана, 2,4-дибензоилоксипентана, 3-этил-2,4-дибензоилоксипентана, 3-метил-2,4-дибензоилоксипентана, 3-пропил-2,4-дибензоилоксипентана, 3-изопропил-2,4-дибензоилоксипентана, 2,4-ди(2-пропилбензоилокси)пентана, 2,4-ди(4-пропилбензоилокси)пентана, 2,4-ди(2,4-диметилбензоилокси)пентана, 2,4-ди(2,4-дихлорбензоилокси)пентана, 2,4-ди(4-хлорбензоилокси)пентана, 2,4-ди(4-изопропилбензоилокси)пентана, 2,4-ди(4-бутилбензоилокси)пентана, 2,4-ди(4-изобутилбензоилокси)пентана, 3,5-дибензоилоксигептана, 4-этил-3,5-дибензоилоксигептана, 4-пропил-3,5-дибензоилоксигептана, 4-изопропил-3,5-дибензоилоксигептана, 3,5-ди(4-пропилбензоилокси)гептана, 3,5-ди(4-изопропилбензоилокси)гептана, 3,5-ди(4-изобутилбензоилокси)гептана, 3,5-ди(4-бутилбензоилокси)гептана, 2-бензоилокси-4-(4-изобутилбензоилокси)пентана, 2-бензоилокси-4-(4-бутилбензоилокси)пентана, 2-бензоилокси-4-(4-пропилбензоилокси)пентана, 3-бензоилокси-5-(4-изобутилбензоилокси)гептана, 3-бензоилокси-5-(4-бутилбензоилокси)гептана, 3-бензоилокси-5-(4пропилбензоилокси)гептана, 9,9-дибензоилоксиметилфлуорена, 9,9-дипропионилоксиметилфлуорена, 9,9-диизобутирилоксиметилфлуорена, 9,9-дибутирилоксиметилфлуорена, 9,9-дибензоилоксиметил-4-трет-бутилфлуорена, 9,9-дибензоилоксиметил-4-пропилфлуорена, 9,9-дибензоилоксиметил-1,2,3,4-тетрагидрофлуарена, 9,9-дибензоилоксиметил-1,2,3,4,5,6,7,8-октагидрофлуорена, 9,9-дибензоилоксиметил-2,3,6,7-дифенилпропилиндена, 9,9-дибензоилоксиметил-1,8-дихлорфлуорена, 7,7-дибензоилоксиметил-2,5-норорнадиена, 1,4-дибензоилоксибутана, 2,3-диизопропил-1,4-дибензоилоксибутана, 2,3-дибутил-1,4-дибензоилоксибутана, 1,2-дибензоилоксибензола, 3-этил-1,2-дибензоилоксибензола, 4-бутил-1,2-дибензоилоксибензола, 1,8-дибензоилоксинафталена, 2-этил-1,8-дибензоилоксинафталена, 2-пропил-1,8-дибензоилоксинафталена, 2-бутил-1,8-дибензоилоксинафталена, 4-бутил-1,8-дибензоилоксинафталена, 4-изобутил-1,8-дибензоилоксинафталена, 4-изопропил-1,8-дибензоилоксинафталена, и
4-пропил-1,8-дибензоилоксинафталена.
В соответствии с некоторыми предпочтительными вариантами осуществления данного изобретения, диэфирное соединение является таким, как показано в Формуле IV,
Формула IV
1
20
1
20
6
20
I
IV
I
IV
где в Формуле IV, R' и R'' могут быть одинаковыми или отличаться друг от друга, каждый независимо выбран из группы, состоящей из С-С-гидрокарбила; n представляет собой целое число в диапазоне от 0 до 6; R-R могут быть одинаковыми или отличаться друг от друга, каждый независимо выбран из группы, состоящей из водорода, алкокси, замещенного амино, атомов галогена, C-C-гидрокарбила и C-C-арила и два или более из R-R могут быть связаны вместе, чтобы сформировать кольцо.
1
20
Согласно некоторым предпочтительным вариантам осуществления изобретения в Формуле IV R' и R'' представляют собой С-С-алкил и предпочтительно представляют собой метил, этил или изопропил.
I
IV
1
20
Согласно некоторым предпочтительным вариантам осуществления изщобретения в Формуле IV каждый из R-R представляет собой C-C-алкил и предпочтительно представляет собой метил, этил, изопропил, н-бутил, изобутил, н-пропил, н-пентил, изопентил, н-гексил, или изогексил.
В данном изобретении диэфирное соединение предпочтительно является одним или несколькими, выбранными из группы, состоящей из 2-изопропил-1,3-диметоксипропана, 2-бутил-1,3-диметоксипропана, 2-циклогексил-1,3-диметоксипропана, 2-бензил-1,3-диметоксипропана, 2-фенил-1,3-диметоксипропана, 2-(1-нафтил)-1,3-диметоксипропана, 2-изопропил-2-изопентил-1,3-диметоксипропана, 2-изопропил-2-изобутил-1,3-диметоксипропана, 2-изопропил-2-бутил-1,3-диметоксипропана, 2,2-дициклопентил-1,3-дибензоилоксипропана, 2,2-дициклогексил-1,3-диметоксипропана, 2,2-дибутил-1,3-диметоксипропана, 2,2-диизобутил-1,3-диметоксипропана, 2,2-диизопропил-1,3-диметоксипропана, 2,2-диэтил-1,3-диметоксипропана, 2-этил-2-бутил-1,3-диметоксипропана, 2,4-диметоксипентана, 3-этил-2,4-диметоксипентана, 3-метил-2,4-диметоксипентана, 3-пропил-2,4-диметоксипентана, 3-изопропил-2,4-диметоксипентана, 3,5-диметоксигептана, 4-этил-3,5-диметоксигептана, 4-пропил-3,5-диметоксигептана, 4-изопропил-3,5-диметоксигептана, 9,9-диметоксиметилфлуорена, 9,9-диметоксиметил-4-трет-бутилфлуорена, 9,9-диметоксиметил-4-пропилфлуорена, 9,9-диметоксиметил-1,2,3,4-тетрагидрофлуорена, 9,9-диметоксиметил-1,2,3,4,5,6,7,8-октагидрофлуорена, 9,9-диметоксиметил-2,3,6,7-дифенилпропилиндена, 9,9-диметоксиметил-1,8-дихлорфлуорена, 7,7-диметоксиметил-2,5-норборнадиена, 1,4-диметоксибутана, 2,3-диизопропил-1,4-диметоксибутана, 2,3-дибутил-1,4-диметоксибутана, 1,2-диметоксибензола, 3-этил-1,2-диметоксибензола 4-бутил-1,2-диметоксибензола, 1,8-диметоксинафталена, 2-этил-1,8-диметоксинафталена, 2-пропил-1,8-диметоксинафталена, 2-бутил-1,8-диметоксинафталена, 4-бутил-1,8-диметоксинафталена, 4-изобутил-1,8-диметоксинафталена, 4-изопропил-1,8-диметоксинафталена, и 4-пропил-1,8- диметоксинафталена.
Компонент катализатора, предоставленный в соответствии с данным изобретением, может быть приготовлен следующими альтернативными способами.
Способ 1 может быть описан следующим образом. Галогенид магния растворяют в однородной системе растворителей, содержащей органическое эпоксидное соединение, органическое соединение фосфора и, необязательно, инертный разбавитель. После образования однородного раствора раствор смешивают с тетрагалогенидом титана или его производным, и твердые вещества осаждают в присутствии соосажденного агента. Внутренний донор электронов загружается на твердые вещества. Тетрагалогенид титана или инертный разбавитель используют для дополнительной обработки твердых веществ с целью получения твердого компонента катализатора, включающего ингредиенты титана, магния, галогена, донора электронов и т. д.
2
15
В данном изобретении органическое эпоксидное соединение предпочтительно представляет собой, по меньшей мере, одно, выбранное из группы, состоящей из оксидов C-C алифатических алканов, олефинов, диалкенов, галогенированных алифатических олефинов или диалкенов, глицидиловых простых эфиров и внутренних простых эфиров. Определенными конкретными соединениями являются следующие: эпоксибутан, эпоксипропан, этиленоксид, бутадиеноксид, бутадиен диоксид, эпоксихлорпропан, эпоксихлорбутан, эпоксихлорпентан, метилглицидиловый эфир, диглицидиловый эфир, тетрагидрофуран, тетрагидропиран и тому подобное. Органическое эпоксидное соединение более предпочтительно представляет собой по меньшей мере одно, выбранное из группы, состоящей из этиленоксида, эпоксипропана, эпоксихлорпропана, тетрагидрофурана и тетрагидропирана.
Предпочтительно, органическое соединение фосфора может быть углеводородным сложным эфиром или галогенированным углеводородным сложным эфиром ортофосфорной кислоты или фосфористой кислоты, в частности, такое, как триметилортофосфат, триэтилортофосфат, трибутилортофосфат, трипентилортофосфат, тригексилортофосфат, тригептилортофосфат, триоктилортофосфат, трифенилортофосфат, триметилфосфит, триэтилфосфит, трибутилфосфит, фенилметилфосфат. Более предпочтительными являются трибутилортофосфат и/или триэтилортофосфат.
5
20
Инертный разбавитель может быть, по меньшей мере, одним, выбранным из группы, состоящей из C-C-алкана, циклоалкана и ароматического углеводорода, такого как гексан, гептан, октан, декан, циклогексан, бензол, толуол, ксилол или их производные, более предпочтительно из гексана и толуола.
Способ 2 может быть описан следующим образом. Галогенид магния или органическое соединение магния, соединение спирта и соединение титаната или соединение галогенида титана полностью смешивают в инертном растворителе при перемешивании. Полученную смесь нагревают и затем охлаждают, чтобы получить сферическую подложку, или добавляют инертный растворитель, чтобы получить однородный раствор спиртового аддукта. Указанный выше носитель или однородный раствор спиртового аддукта смешивают с тетрагалогенидом титана или его производным, выдерживают при низкой температуре в течение некоторого времени, затем нагревают и добавляют внутренний донор электронов. После этого полученную смесь обрабатывают тетрагалогенидом титана или инертным разбавителем и, наконец, подвергают фильтрации, промывке и сушке, с получением твердого компонента катализатора, содержащего ингредиенты титана, магния, галогена, донора электронов и т. д.
Галогенид магния предпочтительно представляет собой по меньшей мере один, выбранный из группы, состоящей из дихлорида магния, дибромида магния, дийодида магния, хлорида метоксимагния, хлорида этоксимагния, хлорида пропоксимагния, хлорида бутоксимагния и т.п., более предпочтительно, выбранного из дихлорида магния и/или этоксимагнийхлорида.
Органическое соединение магния предпочтительно представляет собой по меньшей мере  одно, выбранное из группы, состоящей из диметилмагния, диэтилмагния, дипропилмагния, дибутилмагния, метилэтилмагния, метилпропилмагния, метилбутилмагния, этилпропилмагния, этилбутилмагния, диметоксимагния, диэтоксимагния, дипропоксимагния, этоксэтилмагния, дибутоксимагния, диизобутоксимагния и тому подобное, более предпочтительно выбранный из дибутилмагния, диэтилмагния и диэтоксимагния.
Способ 3 может быть описан следующим образом. Галогенид магния растворяют в однородном растворе, содержащем органическое эпоксидное соединение и органическое соединение фосфора. Инертный разбавитель также может быть добавлен к однородному раствору. К однородному раствору добавляется внутренний донор электронов. Полученный раствор смешивают с тетрагалогенидом титана или его производным, выдерживают при низкой температуре в течение некоторого времени и затем нагревают. После этого полученный продукт обрабатывают тетрагалогенидом титана или инертным разбавителем и, наконец, подвергают фильтрации, промывке и сушке, с получениемь твердого компонента катализатора, содержащего ингредиенты титана, магния, галогена, донора электронов и т. д.
Способ 4 может быть описан следующим образом. Галогенид магния растворяют в однородном растворе, содержащем органическое эпоксидное соединение и органическое соединение фосфора. Инертный разбавитель также может быть добавлен к однородному раствору. К однородному раствору добавляется внутренний донор электронов. Полученный раствор смешивают с тетрагалогенидом титана или его производным, выдерживают при низкой температуре в течение некоторого времени и затем нагревают. После этого полученный продукт обрабатывают тетрагалогенидом титана или инертным разбавителем, затем обрабатывают внутренним донором электронов и, наконец, подвергают фильтрации, промывке и сушке, с получением твердого компонента катализатора, содержащего ингредиенты титана, магния, галогена, донора электронов и т. д.
Данное изобретение также относится к катализатору для полимеризации олефинов, в частности полимеризации пропена, включающему следующие компоненты: A) компонент катализатора; B) алюминийорганическое соединение; и необязательно C) кремнийорганическое соединение.
В катализаторе полимеризации олефинов компоненты А) и В) являются необходимыми компонентами, а компонент С) является несущественным компонентом.
1
6
1
6
В данном изобретении алюминийорганическое соединение может быть по меньшей мере  одним, выбранным из группы, состоящей из триалкилалюминия, диалкилалюминийхлорида, алкилалюминийхлорида и алкоксиалюминия, предпочтительно по меньшей мере  одного, выбранного из три-С-С-алкилалюминийхлорида и ди-С-C-алкилалюминийхлорида, такого как триметилалюминий, триэтилалюминий, три-н-пропилалюминий, триизопропилалюминий, три-н-бутилалюминий, триизобутилалюминий, триоктилалюминий, диэтилалюминийгидрид, диизобутилалюминийгидрид, диэтилалюминийхлорид, диизобутилалюминийхлорид, сесквихлорид этилалюминия и дихлорэтилалюминий. Триэтилалюминий и/или триизобутилалюминий являются более предпочтительными.
5
6
5
6
5
m
4-m
В данном изобретении кремнийорганическое соединение предпочтительно является таким, как показано в, формуле RSi(OR), где 0≤m≤3, Rи Rмогут быть одинаковыми или отличаться друг от друга, каждый независимо выбран из группы, состоящей из алкила, циклоалкила, арила, галогенированного алкила и амино, R также может быть атомом галогена или водорода. Предпочтительно кремнийорганическое соединение представляет собой по меньшей мере одно, выбранное из следующих кремнийорганических соединений: триметилметоксисилана, триметилэтоксисилана, триметилфеноксисилана, три-н-пропилметоксисилана, диметилдиметоксисилана, дипропилдиметоксисилана, дибутилдиметоксисилана, дипентилдиметоксисилана, диизопропилдиметоксисилана, диизобутилдиметоксисилана, диметилдиэтоксисилана, циклогексилметилтриэтоксисилана, циклогексилметилдиметоксисилана, циклогексилдиметилметоксисилана, гексилдиэтилметоксисилана, дициклопентилдиметоксисилана, циклопентилдиэтилметоксисилана, циклопентилизопропилдиметоксисилана, циклопентилизобутилдиметоксисилана, 4-метилциклогексилметилдиметоксисилана, 4-метилциклогексилэтилдиметоксисилана, 4-метилциклогексилпропилдиметоксисилана, ди(4-метилциклогексил)диметоксисилана, 4-метилциклогексилпентилдиметоксисилана, 4-метилциклогексилциклопентилдиметоксисилана, дифенилдиметоксисилана, дифенилдиэтоксисилана, фенилтриэтоксисилана, фенилтриметоксисилана, этенилтриметоксисилана, тетраметоксисилана, тетраэтоксисилана, тетрапропоксисилана, тетрабутоксисилана и т.д., преимущественно выбранный из циклогексилметилдиметоксисилана, дициклопентилдиметоксисилана и/или диизопропилдиметоксисилана. Эти кремнийорганические соединения могут быть использованы по отдельности или могут быть использованы в виде комбинации двух или более.
В данном изобретении молярное соотношение компонентов А) к В) и С) предпочтительно находится в диапазоне 1:(5-2000):(0-500) и более предпочтительно в диапазоне 1:(10- 800):(0-300).
В данном изобретении дополнительно предусмотрено использование компонента катализатора в области полимеризации олефинов, особенно в области полимеризации пропенов. Данное изобретение также предусматривает использование катализатора при полимеризации олефинов, особенно при полимеризации пропенов.
Данное изобретение имеет следующие полезные эффекты. Когда катализатор согласно данному изобретению используется в полимеризации олефинов, катализатор обладает высокой длительной активностью, а полученный полимер имеет регулируемый изотактический индекс и относительно широкое молекулярно-массовое распределение.
ПОДРОБНОЕ ОПИСАНИЕ ВАРИАНТОВ ОСУЩЕСТВЛЕНИЯ
Реализации решений данного изобретения будут подробно объяснены ниже вместе с вариантами осуществления изобретения. Специалистам в данной области техники должно быть понятно, что следующие варианты осуществления изобретения предназначены только для иллюстрации данного изобретения и не должны рассматриваться как ограничивающие объем данного изобретения. Если конкретные условия в варианте осуществления изобретения не указаны, принимаются нормальные условия или условия, предложенные изготовителями. Если производители реагентов или инструментов не указаны, реагенты или инструменты должны быть обычными продуктами, доступными для покупки на рынке.
Способы испытаний:
1. Индекс расплава (MI) полимера: Индекс расплава полимера измеряли на основании GB/T3682-2000;
2. Изотактический индекс (II) пропенового полимера: Изотактический индекс пропенового полимера измеряли путем экстракции гептана. 2 г образца сухого полимера помещали в экстрактор для экстракции кипящим гептаном на 6 часов. Остаток высушивали до постоянноой массы, чтобы получить остаточный полимер. Изотактичность полимера представляла собой отношение массы (г) остаточного полимера к 2 (г).
3. Молекулярно массовое распределение (MWD; MWD=Mw/Mn, где Mw -  среднемассовая молекулярная масса, Mn - среднечисловая молекулярная масса) полимера: Молекулярно массовое распределение полимера измеряли при 150 °C, используя PL-GPC220 и используя трихлорбензол в качестве растворителя (стандартный образец: полистирол; скорость потока: 1,0 мл/мин; колонка: 3 × Plgel, 10 мкм, MlxED-B, 300 × 7,5 нм).
4. Расчет активности: активность катализатора=(масса приготовленного полиолефина)/(масса твердых компонентов катализатора) г/г.
Пример 1A
1
3
2
3
3
3
3
Синтез 4-(2,6-диизопропилфенилимино)-2-пентанона: 2,00 г ацетилацетона, 80 мл изопропанола и 0,3 мл ледяной уксусной кислоты помещали в трехгорлую колбу, заполненную газообразным азотом, и равномерно смешивали перемешиванием при комнатной температуре с последующим, при комнатной температуре, медленным добавлением по каплям 50 мл раствора изопропанола, содержащего 3,54 г 2,6-диизопропиланилина. Полученную смесь перемешивали для реакции в течение 4 часов, а затем нагревали для проведения реакции кипячения с обратным холодильником в течение 16 часов. Реакционный раствор концентрировали при пониженном давлении и очищали хроматографическим разделением с получением 3,52 г 4-(2,6-диизопропилфенилимино)-2-пентанона (выход составлял 68%). H-ЯMР(δ, м.д., TMS, CDCl): 7.63-7.60 (1H, м, ArH), 7.02-6.98 (2H, м, ArH), 3.35-3.31 (2H, м, CH), 3.24-3.20 (2H, с, CH), 2.10-2.07 (3H, с, CH), 1.38-1.32 (6H, м, CH), 1.25-1.21(6H, м, CH), 1.03-0.98 (3H, м, CH); масс-спектр, FD-MS: 259.
Пример 2A
1
3
2
3
3
Синтез 4-фенилимино-2-пентанона: 2,00 г ацетилацетона, 60 мл абсолютного этилового спирта и 15 мл метилбензола помещали в трехгорлую колбу объемом 250 мл, заполненную газообразным азотом, и равномерно смешивали при перемешивании при комнатной температуре, а затем при комнатной температуре медленно по каплям добавляют 40 мл раствора этанола, содержащего 1,92 г анилина. Полученную смесь перемешивали для реакции в течение 2 часов, а затем нагревали для проведения реакции кипячения с обратным холодильником в течение 12 часов. Реакционный раствор концентрировали при пониженном давлении и очищали хроматографическим разделением с получением 4-фенилимино-2-пентанона в количестве 2,03 г (выход составлял 58%). H-ЯМР(δ, м.д., TMS, CDCl): 7.96-7.90 (3H, м, ArH), 7.53-7.47 (2H, м, ArH), 3.22-3.18 (2H, с, CH), 2.10-2.06 (3H, с, CH), 1.02-0.97 (3H, с, CH)；масс-спектр, FD-MS:175.
Пример 3A
1
3
2
3
3
3
Синтез 4-(2,6-диметилфенилимино)-2-пентанона: 2,00 г ацетилацетона, 80 мл изопропанола и 0,2 мл ледяной уксусной кислоты помещают в трехгорлую колбу, заполненную газообразным азотом, и равномерно смешивают перемешиванием при комнатной температуре с последующим, при комнатной температуре, медленным добавлением по каплям 30 мл раствора изопропанола, содержащего 2,42 г 2,6-диметиланилина. Полученную смесь перемешивали для реакции в течение 2 часов, а затем нагревали для проведения реакции кипячения с обратным холодильником в течение 18 часов. Реакционный раствор концентрировали при пониженном давлении и очищали хроматографическим разделением с получением желтоватой жидкости 4-(2,6-диметилфенилимино)-2-пентанона в количестве 1,42 г (выход составлял 70%). H-ЯМР(δ, м.д., TMS, CDCl): 7.62-7.59 (1H, м, ArH), 7.02-6.98 (2H, м, ArH), 3.31-3.28 (2H, м, CH), 2.54-2.51 (6H, м, CH), 2.10-2.07 (3H, с, CH), 1.04-0.99 (3H, с, CH); масс-спектр, FD-MS: 203.
Пример 4A
1
3
2
2
2
3
3
3
Синтез 4-(2-гидроксипропилфенилимино)-2-пентанона: 2,00 г ацетилацетона, 80 мл абсолютного этилового спирта и 30 мл метилбензола помещали в трехгорлую колбу объемом 250 мл, заполненную газообразным азотом, и равномерно перемешивали при перемешивании с последующим, при комнатной температуре, медленным добавлением по каплям 40 мл абсолютного раствора этилового спирта, содержащего 3,04 г 2-гидроксипропиланилина. Полученную смесь перемешивали для реакции в течение 4 часов при комнатной температуре, а затем нагревали для проведения реакции кипячения с обратным холодильником в течение 24 часов. Реакционный раствор концентрировали при пониженном давлении и очищали хроматографическим разделением с получением 4-(2-гидроксипропилфенилимино)-2-пентанона в количестве 3,05 г (выход составлял 58%). H-ЯМР (δ, м.д., TMS, CDCl): 7.66-7.64 (1H, м, ArH), 7.38-7.36 (2H, м, ArH), 7.08-7.06 (1H, м, ArH), 3.67-3.63 (1H, с, OH), 3.45-3.43 (2H, с, CH), 3.15-3.13(2H, s, CH), 2.65-2.63 (2H, s, CH), 2.14-2.12 (3H, с, CH), 1.96-1.94 (3H, с, CH), 1.45-1.42 (2H, м, CH); масс-спектр, FD-MS: 233.
Пример 5A
1
3
2
3
3
3
Синтез соединения 4-(2,4,6-триметилфенилимино)-2-пентанона: 2,00 г ацетилацетона, 80 мл абсолютного этилового спирта и 0,5 мл ледяной уксусной кислоты помещают в трехгорлую колбу, заполненную газообразным азотом, и равномерно смешивали путем перемешивания при комнатной температуре, а затем при комнатной температуре медленно по каплям добавляли 50 мл раствора этанола, содержащего 2,70 г 2,4,6-триметиланилина. Полученную смесь перемешивали, чтобы она прореагировала в течение 2 часов, и затем нагревали для проведения реакции кипячения с обратным холодильником в течение 36 часов. Реакционный раствор концентрировали при пониженном давлении и очищали хроматографическим разделением с получением 4-(2,4,6-триметилфенилимино)-2-пентанона в количестве 2,70 г (выход составлял 62%). H-ЯМР (δ, м.д., TMS, CDCl): 7.86-7.84 (2H, м, ArH), 3.28-3.24 (2H, м CH), 2.54-2.51(9H, м, CH), 2.12-2.08(3H, с, CH), 1.18-1.14 (3H, с, CH); масс-спектр, FD-MS: 217.
Пример 6A
1
3
2
3
3
3
Синтез 4-(2,6-диизопропилфенилимино)-4-фенил-2-бутанона: 1,62 г бензоилацетона, 60 мл изопропанола и 0,5 мл метановой кислоты помещали в трехгорлую колбу объемом 250 мл, заполненную газообразным азотом, и смешивали равномерно, перемешивая при комнатной температуре, после чего при комнатной температуре медленно по каплям добавляли 40 мл раствора изопропанола, содержащего 1,77 г 2,6-диизопропиланилина. Полученную смесь перемешивали для реакции в течение 4 часов, а затем нагревали для проведения реакции кипячения с обратным холодильником в течение 36 часов. Реакционный раствор концентрировали при пониженном давлении с получением желтоватого твердого вещества, которое затем перекристаллизовывали с этиловым спиртом с получением белых кристаллов в количестве 2,02 г (выход составлял 63%). H-ЯМР(δ, м.д., TMS, CDCl): 7.72-7.68 (3H, м, ArH), 7.46-7.40 (3H, м, ArH), 7.02-6.98 (2H, м ArH), 3.35-3.31(2H, м, CH), 3.24-3.20 (2H, с, CH), 2.10-2.07 (3H, с, CH), 1.38-1.32 (6H, м, CH), 1.25-1.21(6H, м CH); масс-спектр, FD-MS: 321.
Пример 7A
1
3
2
3
3
Синтез 3-(2,6-диизопропилфенилимино)-1,3-дифенил-1-ацетона: 2,24 г дибензоилметана, 80 мл изопропанола и 0,5 мл уксусной кислоты помещают в трехгорлую колбу объемом 250 мл, заполненную газообразным азотом и равномерно смешивали путем перемешивания при комнатной температуре, после чего при комнатной температуре медленно по каплям добавляли 20 мл раствора изопропанола, содержащего 1,80 г 2,6-диизопропиланилина. Полученную смесь перемешивали для протекания реакции в течение 2 часов, нагревали для проведения реакции кипячения с обратным холодильником в течение 8 часов и затем охлаждали до комнатной температуры. Реакционный раствор концентрировали при пониженном давлении с получением твердого вещества желтого цвета, которое затем перекристаллизовывали с этиловым спиртом с получением желтоватых кристаллов в количестве 2,65 г (выход составлял 69%). H-ЯМР(δ, м.д., TMS, CDCl): 7.86-7.84 (2H, м, ArH), 7.68-7.63 (3H, m, ArH), 7.46-7.40 (3H, м, ArH), 7.32-7.28 (3H, м, ArH), 7.02-6.98 (2H, м, ArH), 3.35-3.31 (2H, м, CH), 3.24-3.20 (2H, с, CH), 1.28-1.25 (6H, м, CH), 1.18-1.14 (6H, м, CH); масс-спектр, FD-MS: 383.
Пример 8A
1
3
2
3
3
Синтез 3-(2,6-диизопропилфенилимино)-1-фенил-1-бутанона: 1,62 г бензоилацетона, 60 мл изопропанола и 0,4 г метановой кислоты помещают в трехгорлую колбу объемом 250 мл, заполненную газообразным азотом и равномерно смешивали путем перемешивания при комнатной температуре, после чего при комнатной температуре медленно по каплям добавляли 40 мл раствора изопропанола, содержащего 1,77 г 2,6-диизопропиланилина. Полученную смесь перемешивали для реакции в течение 12 часов, а затем нагревали для проведения реакции кипячения с обратным холодильником в течение 12 часов. Реакционный раствор концентрировали при пониженном давлении с получением желтоватого твердого вещества, которое затем перекристаллизовывали с этиловым спиртом с получением белых кристаллов в количестве 1,28 г (выход составлял 40%). H-ЯМР(δ, м.д., TMS, CDCl): 7.86-7.82 (3H, м, ArH), 7.46-7.42 (2H, m, ArH), 7.26-7.14 (2H, м, ArH), 3.35-3.31(2H, м CH), 3.24-3.21 (2H, м, CH), 1.36-1.32(6H, м, CH), 1.24-1.21(6H, м, CH); масс-спектр, FD-MS: 321.
Пример 9A
1
3
2
2
2
3
3
3
3
Синтез 5-(2,6-диизопропилфенилимино)-3-гептанона: 1,28 г 3,5-гептадиона, 80 мл изопропанола и 0,2 мл уксусной кислоты помещали в трехгорлую колбу объемом 250 мл, заполненную газообразным азотом, и равномерно смешивали путем перемешивания при комнатной температуре, а затем при комнатной температуре медленно по каплям добавляли 20 мл раствора изопропанола, содержащего 1,78 г 2,6-диизопропиланилина. Полученную смесь перемешивали для протекания реакции в течение 2 часов, нагревали для проведения реакции кипячения с обратным холодильником в течение 24 часов и затем охлаждали до комнатной температуры. Реакционный раствор концентрировали при пониженном давлении с получением желтой жидкости, которую затем очищали хроматографическим разделением с получением желтоватого жидкого продукта в количестве 1,55 г (выход составлял 54%). H-ЯМР(δ, м.д., TMS, CDCl): 7.66-7.64 (1H, м, ArH)，7.11-7.08 (2H, м, ArH), 3.31-3.28 (2H, м, CH), 3.22-3.18(2H, с, CH), 2.50-2.47 (2H, м, CH), 1.68-1.66 (2H, м, CH), 1.28-1.25 (6H, м, CH), 1.18-1.14 (6H, м, CH), 1.12-1.07(3H, т, CH), 0.98-0.94 (3H, т, CH); масс-спектр, FD-MS: 287.
Пример 10A
1
3
2
3
3
Синтез 4-(1-нафтилимино)-2-пентанона: 2,00 г ацетилацетона, 100 мл метилбензола и 0,5 г п-метилбензолсульфоновой кислоты помещали в трехгорлую колбу, заполненную газообразным азотом, и равномерно смешивали с помощью перемешивания при комнатной температуре с последующим при комнатной температуре медленным добавлением по каплям раствора метилбензола, содержащего 2,84 г 1-нафтиламина. Полученную смесь подвергали реакции кипячения с обратным холодильником в течение 24 часов с отделением воды. Раствор реагента концентрировали при пониженном давлении для удаления растворителя с последующим добавлением 100 мл насыщенного раствора бикарбоната натрия. Полученный раствор перемешивали в течение 2 часов и затем трижды экстрагировали 50 мл безводного эфира. Органические фазы смешивали вместе и сушили безводным сульфатом натрия. Растворитель был удален. Первичный продукт перекристаллизовывали из этилового спирта с получением 4-(1-нафтилимино)-2-пентанона 2,70 г (выход составил 60%). H-ЯМР(δ, м.д., TMS, CDCl): 8.14-8.10 (3H, м, ArH), 7.86-7.82 (2H, м, ArH), 7.34-7.30 (2H, м, ArH), 3.22-3.18 (2H, с, CH), 2.10-2.07 (3H, с, CH), 1.08-1.05 (3H, с, CH); масс-спектр, FD-MS: 225.
Пример 11A
1
3
2
3
3
3
Синтез 4-(2,6-диизопропилфенилимино)-1,1,1-трифтор-2-пентанона: 1,54 г 1,1,1-трифтор-2,4-пентандиона, 100 мл метилбензола и 0,35 г п-метилбензолсульфоновой кислоты помещали в трехгорлую колбу, заполненную газообразным азотом, и равномерно смешивали при перемешивании при комнатной температуре, а затем при комнатной температуре медленно по каплям добавляли 1,78 г 2,6-диизопропиланилина. Полученную смесь подвергали реакции кипячения с обратным холодильником в течение 24 часов с отделением воды, а затем охлаждали до комнатной температуры. Раствор реагента концентрировали при пониженном давлении для удаления растворителя с последующим добавлением 100 мл насыщенного раствора бикарбоната натрия. Полученный раствор перемешивали в течение 2 часов, а затем трижды экстрагировали 60 мл безводного эфира. Органические фазы смешивали вместе и сушили безводным сульфатом натрия. Растворитель был удален. Первичный продукт очищали хроматографическим разделением с получением желтоватой жидкости в количестве 1,86 г (выход составлял 60%). H-ЯМР(δ, м.д., TMS, CDCl): 7.63-7.60 (1H, м, ArH), 7.06-7.03 (2H, м, ArH), 3.36-3.32 (2H, м, CH), 3.22-3.18 (2H, с CH), 1.25-1.22 (6H, м, CH), 1.16-1.13 (6H, м, CH), 0.98-0.95 (3H, т CH); масс-спектр: FD-MS: 313.
Пример 12A
1
3
2
2
3
3
3
3
Синтез 4-этил-5-(2,6-диизопропилфенилимино)-3-гептанона: 2,56 г 3,5-гептадиона, 80 мл изопропанола и 0,3 г уксусной кислоты помещают в трехгорлую колбу объемом 250 мл, заполненную газообразным азотом и равномерно смешивали при перемешивании при комнатной температуре, а затем при комнатной температуре медленно по каплям добавляли 40 мл раствора изопропанола, содержащего 3,56 г 2,6-диизопропиланилина. Полученную смесь перемешивали для реакции в течение 2 часов, нагревали для проведения реакции кипячения с обратным холодильником в течение 36 часов и затем охлаждали до комнатной температуры. Реакционный раствор концентрировали при пониженном давлении с получением желтой жидкости, которую затем очищали хроматографическим разделением с получением желтоватой жидкости в количестве 3,30 г (выход составлял 54%). H-ЯМР(δ, м.д., TMS, CDCl): 7.65-7.62 (1H, м, ArH)，7.16-7.12 (2H, м, ArH), 3.32-3.30 (1H, м CH), 3.24-3.21 (2H, м, CH), 2.53-2.50 (2H,м, CH), 1.86-1.82 (4H, м, CH), 1.26-1.22 (6H, м, CH), 1.18-1.14 (6H, м, CH), 1.10-1.08 (3H, т, CH), 0.90-0.86 (6H, м, CH); масс-спектр, FD-MS: 315.
Пример 13A
1
3
2
3
2
2
3
3
3
Синтез 5-(2,6-диизопропилфенилимино)-2-гептанона: 2,56 г 2,5-гептадиона, 80 мл изопропанола и 0,4 мл уксусной кислоты помещали в трехгорлую колбу объемом 250 мл, заполненную газообразным азотом, и равномерно смешивали при перемешивании при комнатной температуре, после чего при комнатной температуре медленно по каплям добавляли 40 мл раствора изопропанола, содержащего 3,56 г 2,6-диизопропиланилина. Полученную смесь перемешивали для протекания реакции в течение 2 часов, нагревали для проведения реакции кипячения с обратным холодильником в течение 24 часов и затем охлаждали до комнатной температуры. Реакционный раствор концентрировали при пониженном давлении с получением желтой жидкости, которую затем очищали хроматографическим разделением с получением желтоватой жидкости в количестве 3,10 г (выход составлял 54%). H-ЯMР(δ, м.д., TMS, CDCl): 7.66-7.64 (1H, м, ArH), 7.15-7.12 (2H, м, ArH), 3.20-3.18 (2H, м, CH), 2.50-2.47 (2H, м, CH), 2.15-2.12(2H, с, CH), 1.68-1.66 (2H, м, CH), 1.48-1.45 (2H, м, CH), 1.25-1.21 (6H, м, CH), 1.17-1.14 (6H, м, CH), 0.96-0.94 (3H, т CH); масс-спектр, FD-MS: 287.
Пример 14A
4
o
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью замененный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли 4-(2,6-диизопропилфенилимино)-2-пентанон (0,006 моль). Полученную смесь выдерживали при 80 °C в течение 1 часа и подвергали термической фильтрации, а затем добавляли 150 мл метилбензола. Полученную смесь дважды промывали до получения твердого вещества. Затем добавляли 100 мл метилбензола, и полученную смесь перемешивали в течение 30 минут, нагревали до 110 C и трижды промывали, каждый раз продолжительностью 10 минут. После этого добавляли 60 мл гексана и полученную смесь промывали дважды, с получением каталитического компонента 7,9 г, содержащего 3,3% Ti, 20,5% Mg и 51,8% Cl.
Пример 15A
Получение компонента катализатора. Данный пример был таким же, как Пример 14А, за исключением того, что 4-(2,6-диизопропилфенилимино)-2-пентанон был заменен на 4-(2,6-диметилфенилимино)-2-пентанон.
Пример 16A
Получение компонента катализатора. Данный пример был таким же, как Пример 14А, за исключением того, что 4-(2,6-диизопропилфенилимино)-2-пентанон был заменен на 4-(2,4,6-триметилфенилимино)-2-пентанон.
Пример 17A
Получение компонента катализатора. Данный пример был таким же, как Пример 14А, за исключением того, что 4-(2,6-диизопропилфенилимино)-2-пентанон был заменен на 4-(2,6-диизопропилфенилимино)-4-фенил-2-бутанон.
Пример 18A
Получение компонента катализатора. Данный пример был таким же, как Пример 14А, за исключением того, что 4-(2,6-диизопропилфенилимино)-2-пентанон был заменен на 4-(2,6-диизопропилфенилимино)-1,1,1-трифтор-2-пентанон.
Пример 19A
Получение компонента катализатора. Данный пример был таким же, как Пример 14А, за исключением того, что 4-(2,6-диизопропилфенилимино)-2-пентанон был заменен на 5-(2,6-диизопропилфенилимино)-3-гептанон.
Пример 20A
Получение компонента катализатора. Данный пример был таким же, как Пример 14А, за исключением того, что 4-(2,6-диизопропилфенилимино)-2-пентанон был заменен на 4-(1-нафтилимино)-2-пентанон.
Пример 21A
Получение компонента катализатора. Данный пример был таким же, как Пример 14А, за исключением того, что 4- (2,6-диизопропилфенилимино)-2-пентанон был заменен на 4-(2-гидроксипропилфенилимино)-2-пентанон.
Пример 22A
Получение компонента катализатора. Данный пример был таким же, как Пример 14А, за исключением того, что 4-(2,6-диизопропилфенилимино)-2-пентанон был заменен на 4-этил-5-(2,6-диизопропилфенилимино)-3-гептанон.
Пример 23A
4
o
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли 2,4-дибензоилоксипентан (0,003 моль) и 4-(2,6-диизопропилфенилимино)-2-пентанон (0,003 моль). Полученную смесь выдерживали при 80 °C в течение 1 часа и подвергали термической фильтрации, а затем добавляли 150 мл метилбензола. Полученную смесь дважды промывали до получения твердого вещества. Затем добавляли 100 мл метилбензола, и полученную смесь перемешивали в течение 30 минут, нагревали до 110 C и трижды промывали, каждый раз продолжительностью 10 минут. После этого добавляли 60 мл гексана и полученную смесь промывали дважды, с получением каталитического компонента 7,5 г, содержащего 3,8% Ti, 23,8% Mg и 52,6% Cl.
Пример 24A
Получение компонента катализатора. Данный пример был таким же, как Пример 23А, за исключением того, что 2,4-дибензоилоксипентан был заменен на 2-изопропил-2-изопентил-1,3-диметоксипропан.
Пример 25A
Получение компонента катализатора. Данный пример был таким же, как Пример 23А, за исключением того, что 2,4-дибензоилоксипентан был заменен на DNBP.
Пример 26A
4
4
o
Приготовление компонента катализатора. 300 мл TiCl помещают в реактор, полностью заполненный азотом высокой чистоты, и охлаждают до -20 C с последующим добавлением 7,0 г спиртового аддукта хлорида магния (см. патент CN1330086A). Полученную смесь нагревали при перемешивании поэтапно. Когда смесь нагревали до 40 °C, добавляли 2,4-дибензоилоксипентан (0,003 моль) и 4-(2,6-диизопропилфенилимино)-2-пентанон (0,003 моль). Полученную смесь выдерживают при 40 °C в течение 2 часов и затем фильтруют, после чего добавляют 100 мл TiCl. Полученную смесь нагревают до 110 °C и обрабатывают три раза. После этого добавляли 60 мл гексана и полученную смесь трижды промывали, с получением каталитического компонента 7,2 г, содержащего 3,4% Ti, 21,2% Mg и 48,8% Cl.
Пример 27A
4
4
o
Приготовление компонента катализатора. 300 мл TiCl помещают в реактор, полностью заполненный азотом высокой чистоты, и охлаждают до -20 C с последующим добавлением 7,0 г этилата магния. Полученную смесь нагревали при перемешивании поэтапно. Когда смесь нагрели до 40 °C, добавляли 2,4-дибензоилоксипентан (0,003 моль) и 4- (2,6-диизопропилфенилимино)-2-пентанон (0,003 моль). Полученную смесь выдерживали при 40 °C в течение 3 часов и затем фильтровали с последующим добавлением 100 мл TiCl. Полученную смесь нагревали до 110 °C и обрабатывали три раза. После этого добавляли 60 мл гексана и полученную смесь трижды промывали, c получением компонента катализатора 6,7 г, содержащего 3,2% Ti, 24,6% Mg и 53,2% Cl.
Пример 28A
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненную газообразным пропеном, с последующим добавлением 10 мг твердого компонента, приготовленного в Примере 14А, и 1,2 н.л газообразного водорода, и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 1.
Пример 29A
Реакция полимеризации пропена: Данный пример был таким же, как Пример 28А, за исключением того, что компонент катализатора был заменен компонентом катализатора, полученным в Примере 15А. Результаты показаны в Таблице 1.
Пример 30A
Реакция полимеризации пропена. Данный пример был таким же, как Пример 28А, за исключением того, что компонент катализатора был заменен компонентом катализатора, полученным в Примере 16А. Результаты показаны в Таблице 1.
Пример 31A
Реакция полимеризации пропена. Данный пример был таким же, как Пример 28А, за исключением того, что компонент катализатора был заменен компонентом катализатора, полученным в Примере 17А. Результаты показаны в Таблице 1.
Пример 32A
Реакция полимеризации пропена. Данный пример был таким же, как Пример 28А, за исключением того, что компонент катализатора был заменен компонентом катализатора, полученным в Примере 18А. Результаты показаны в Таблице 1.
Пример 33A
Реакция полимеризации пропена. Данный пример был таким же, как Пример 28А, за исключением того, что компонент катализатора был заменен компонентом катализатора, полученным в Примере 19А. Результаты показаны в Таблице 1.
Пример 34A
Реакция полимеризации пропена. Данный пример был таким же, как Пример 28А, за исключением того, что компонент катализатора был заменен компонентом катализатора, полученным в Примере 20А. Результаты показаны в Таблице 1.
Пример 35A
Реакция полимеризации пропена. Данный пример был таким же, как Пример 28А, за исключением того, что компонент катализатора был заменен компонентом катализатора, полученным в Примере 21А. Результаты показаны в Таблице 1.
Пример 36A
Реакция полимеризации пропена. Данный пример был таким же, как Пример 28А, за исключением того, что компонент катализатора был заменен компонентом катализатора, полученным в Примере 22А. Результаты показаны в Тблице 1.
Пример 37A
Реакция полимеризации пропена. Данный пример был таким же, как Пример 28А, за исключением того, что компонент катализатора был заменен компонентом катализатора, полученным в Примере 23А. Результаты показаны в Таблице 1.
Пример 38A
Реакция полимеризации пропена. Данный пример был таким же, как Пример 28А, за исключением того, что компонент катализатора был заменен компонентом катализатора, полученным в Примере 24А. Результаты показаны в Таблице 1.
Пример 39A
Реакция полимеризации пропана. Данный пример был таким же, как Пример 28А, за исключением того, что компонент катализатора был заменен компонентом катализатора, полученным в Примере 25А. Результаты показаны в Таблице 1.
Пример 40A
Реакция полимеризации пропана. Данный пример был таким же, как Пример 28А, за исключением того, что компонент катализатора был заменен компонентом катализатора, полученным в Примере 26А. Результаты показаны в Таблице 1.
Пример 41A
Реакция полимеризации пропена. Данный пример был таким же, как Пример 28А, за исключением того, что компонент катализатора был заменен компонентом катализатора, полученным в Примере 27А. Результаты показаны в Таблице 1.
Пример 42A
Реакция полимеризации пропена. Данный пример был таким же, как Пример 37А, за исключением того, что время реакции полимеризации было увеличено до 2 часов. Результаты показаны в Таблице 1.
Пример 43A
Реакция полимеризации пропена. Данный пример был таким же, как Пример 37А, за исключением того, что время реакции полимеризации было увеличено до 3 часов. Результаты показаны в Таблице 1.
Пример 44A
Реакция полимеризации пропена. Данный пример был таким же, как Пример 37А, за исключением того, что количество добавляемого газообразного водорода было изменено до 7,2 н.л. Результаты показаны в Таблице 1.
Пример 45A
Реакция полимеризации пропена. Данный пример был таким же, как Пример 38А, за исключением того, что время реакции полимеризации было увеличено до 2 часов. Результаты показаны в Таблице 1.
Пример 46A
Реакция полимеризации пропена. Данный пример был таким же, как Пример 38А, за исключением того, что время реакции полимеризации было увеличено до 3 часов. Результаты показаны в Таблице 1.
Пример 47A
Реакция полимеризации пропена. Данный пример был таким же, как Пример 38А, за исключением того, что количество добавляемого газообразного водорода было изменено до 7,2 н.л. Результаты показаны в Таблице 1.
Сравнительный Пример 1А
4
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненную газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли 2,4-дибензоилоксипентан (0,003 моль). Полученную смесь выдерживали при 80 °C в течение 1 часа и подвергали термической фильтрации, а затем добавляли 150 мл метилбензола. Полученную смесь дважды промывали до получения твердого вещества. Затем добавляли 100 мл метилбензола и полученную смесь нагревали до 110 °C и трижды промывали, каждый раз в течение 10 минут. После этого добавляли 60 мл гексана и полученную смесь перемешивали в течение 30 минут. Добавляли еще 60 мл гексана и полученную смесь трижды промывали, с получением 7,4 г компонента катализатора, содержащего 2,4% Ti, 22,0% Mg и 50,6% Cl.
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненную газообразным пропеном, с последующим добавлением 10 мг указанного выше твердого компонента и 1,2 н.л газообразного водорода и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 1.
Сравнительный Пример 2А
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненную газообразным пропеном, с последующим добавлением 10 мг твердого компонента, приготовленного в Сравнительном примере 1А, и 7,2 н.л газообразного водорода и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 1.
Сравнительный Пример 3А
Данный сравнительный пример был таким же, как и Сравнительный пример 1А, за исключением того, что электронодонор 2,4-дибензоилоксипентан, добавленный при получении компонента катализатора, был заменен на 2-изопропил-2-изопентил-1,3-диметоксипропан (0,006 моль). Результаты показаны в Таблице 1.
Сравнительный Пример 4А
Данный сравнительный пример был таким же, как Сравнительный пример 3А, за исключением того, что время реакции полимеризации было увеличено до 2 часов. Результаты показаны в Таблице 1.
Сравнение между приведенными выше примерами и сравнительными примерами показывает, что, когда катализатор по данному изобретению используется для реакции полимеризации пропена, катализатор обладает высокой активностью и обладает долговременной активностью, а полученный полимер имеет регулируемый изотактический индекс и относительно широкое молекулярно массовое распределение.
Таблица 1
Примеры
Активность катализатора (кг полимера/г катализатора)
Изотактичность полимера(%)
Индекс расплава M.I(г/10 мин)
Молекулярно массовое распределение Mw/Mn
28A
22,5
92,8
3,8
-
29A
18,8
91,8
6,3
-
30A
20,5
93,4
4,6
-
31A
17,3
94,7
3,5
-
32A
15,8
95,3
3,2
11,8
33A
21,4
90,8
7,9
-
34A
22,0
95,3
3,7
10,6
35A
30,7
93,0
5,1
-
36A
32,4
89,6
9,8
-
37A
47,1
98,2
0,8
7,8
38A
37,8
97,6
5,3
6,5
39A
40,3
97,3
3,8
8,0
40A
41,6
98,3
2,9
-
41A
43,1
97,0
3,6
-
42A
67,8
97,8
1,9
7,6
43A
88,5
97,9
2,6
-
44A
56,6
96,1
36,1
-
45A
62,4
97,7
5,3
-
46A
78,6
96,5
8,4
-
47A
57,0
95,2
95,6
-
Сравнительный Пример 1A
44,3
97,9
2,3
6,9
Сравнительный Пример 2A
45,7
95,8
20,4
-
Сравнительный Пример 3A
38,6
98,0
6,2
3,7
Сравнительный Пример 4A
46,3
97,8
5,7
-
Примечание: символ «-» в приведенной выше таблице означает, что соответствующее измерение не проводилось.
Пример 13B
4
o
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненную газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли DNBP (0,003 моль) и 4-(2,6-диизопропилфенилимино)-2-пентанон (0,003 моль). Полученную смесь выдерживали при 80 °C в течение 1 часа и подвергали термической фильтрации с последующим добавлением 150 мл метилбензола. Полученную смесь дважды промывали до получения твердого вещества. Затем добавляли 100 мл метилбензола, и полученную смесь перемешивали в течение 30 минут, нагревали до 110 C и трижды промывали, каждый раз продолжительностью 10 минут. После этого добавляли 60 мл гексана и полученную смесь промывали дважды, с получением каталитического компонента в количестве 7,2 г, содержащего 3,7% Ti, 22,8% Mg и 52,6% Cl.
Пример 14B
Получение компонента катализатора. Данный пример был таким же, как Пример 13В, за исключением того, что 4-(2,6-диизопропилфенилимино)-2-пентанон был заменен на 4-(2,6-диметилфенилимино)-2-пентанон.
Пример 15B
Приготовление компонента катализатора. Данный пример был таким же, как Пример 13В, за исключением того, что 4-(2,6-диизопропилфенилимино)-2-пентанон был заменен на 4-(2,4,6)-триметилфенилимино)-2-пентанон.
Пример 16B
Получение компонента катализатора. Данный пример был таким же, как Пример 13В, за исключением того, что 4-(2,6-диизопропилфенилимино)-2-пентанон был заменен на 5-(2,6-диизопропилфенилимино)-3-гептанон.
Пример 17B
Получение компонента катализатора. Данный пример был таким же, как Пример 13В, за исключением того, что 4-(2,6-диизопропилфенилимино)-2-пентанон был заменен на 4-(1-нафтилимино)-2-пентаноном.
Пример 18B
Получение компонента катализатора. Данный пример был таким же, как Пример 13В, за исключением того, что 4-(2,6-диизопропилфенилимино)-2-пентанон был заменен на 4- (2-гидроксипропилфенилимино)-2-пентанон.
Пример 19B
Получение компонента катализатора. Данный пример был таким же, как Пример 13В, за исключением того, что DNBP был заменен DIBP (диизобутилфталат).
Пример 20B
o
o
o
o
4
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 C в течение 1 часа, а затем охлаждали до температуры ниже -25 C с последующим добавлением по каплям TiCl в течение 1 часа. Полученный раствор медленно нагревают до 80 C для постепенного осаждения твердого вещества. Затем добавляли DNBP (0,006 моль). Полученную смесь выдерживают при 80 °C в течение 1 часа и термически фильтруют с последующим добавлением 150 мл метилбензола. Полученную смесь дважды промывали до получения твердого вещества. Затем добавляли 100 мл метилбензола, и полученную смесь перемешивали в течение 30 минут, нагревали до 110 C и промывали три раза, каждый раз в течение 10 минут. После этого добавляли 60 мл гексана и 4-(2,6-диизопропилфенилимино)-2-пентанона (0,003 моль) и полученную смесь перемешивали в течение 30 минут, дважды промывали 60 мл гексана с получением каталитического компонента в количестве 7,4 г, содержащего 3,8% Ti, 23,8% Mg и 53,6% Cl.
Пример 21B
4
4
o
o
Приготовление компонента катализатора. 300 мл TiClпомещают в реактор, полностью заполненный азотом высокой чистоты, и охлаждают до -20 C с последующим добавлением 7,0 г спиртового аддукта хлорида магния (см. патент CN1330086A). Полученную смесь нагревали при перемешивании поэтапно. Когда смесь нагрели до 40 °C, добавляли DNBP (0,003 моль) и 4-(2,6-диизопропилфенилимино)-2-пентанон (0,003 моль). Полученную смесь выдерживают при 40 °C в течение 2 часов и затем фильтруют с последующим добавлением 100 мл TiCl. Полученную смесь нагревали до 110 C и обрабатывали три раза. После этого добавляли 60 мл гексана и полученную смесь трижды промывали, с получением каталитического компонента в количестве 7,2 г, содержащего 3,4% Ti, 21,2% Mg и 50,1% Cl.
Пример 22B
4
4
o
Приготовление компонента катализатора. 300 мл TiClпомещают в реактор, полностью заполненный азотом высокой чистоты, и охлаждают до -20 C с последующим добавлением 7,0 г этилата магния. Полученную смесь нагревали при перемешивании поэтапно. Когда смесь нагрели до 40 °C, добавляли DNBP (0,003 моль) и 4-(2,6-диизопропилфенилимино)-2-пентанон (0,003 моль). Полученную смесь выдерживали при 40 °C в течение 3 часов и затем фильтровали с последующим добавлением 100 мл TiCl. Полученную смесь нагревали до 110 °C и обрабатывали три раза. После этого добавляли 60 мл гексана и полученную смесь трижды промывали, с получением компонента катализатора 6,7 г, содержащего 3,2% Ti, 24,6% Mg и 54,3% Cl.
Пример 23B
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг твердого компонента, приготовленного в Примере 13 B и 1,2 н.л газообразного водорода, и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 2.
Пример 24B
Реакция полимеризации пропена. Данный пример был таким же, как Пример 23В, за исключением того, что компонент катализатора был заменен компонентом катализатора, полученным в Примере 14В. Результаты показаны в Таблице 2.
Пример 25B
Реакция полимеризации пропена. Данный пример был таким же, как Пример 23В, за исключением того, что компонент катализатора был заменен компонентом катализатора, полученным в Примере 15В. Результаты показаны в Таблице 2.
Пример 26B
Реакция полимеризации пропена. Данный пример был таким же, как Пример 23В, за исключением того, что компонент катализатора был заменен компонентом катализатора, полученным в Примере 16В. Результаты показаны в Таблице 2.
Пример 27B
Реакция полимеризации пропена. Данный пример был таким же, как Пример 23В, за исключением того, что компонент катализатора был заменен компонентом катализатора, полученным в Примере 17В. Результаты показаны в Таблице 2.
Пример 28B
Реакция полимеризации пропена. Данный пример был таким же, как Пример 23В, за исключением того, что компонент катализатора был заменен компонентом катализатора, полученным в Примере 18В. Результаты показаны в Таблице 2.
Пример 29B
Реакция полимеризации пропена. Данный пример был таким же, как Пример 23В, за исключением того, что компонент катализатора был заменен компонентом катализатора, полученным в Примере 19В. Результаты показаны в Таблице 2.
Пример 30B
Реакция полимеризации пропена. Данный пример был таким же, как Пример 23В, за исключением того, что компонент катализатора был заменен компонентом катализатора, полученным в Примере 20В. Результаты показаны в Таблице 2.
Пример 31B
Реакция полимеризации пропена. Данный пример был таким же, как Пример 23В, за исключением того, что компонент катализатора был заменен компонентом катализатора, полученным в Примере 21В. Результаты показаны в Таблице 2.
Пример 32B
Реакция полимеризации пропена. Данный пример был таким же, как Пример 23В, за исключением того, что компонент катализатора был заменен компонентом катализатора, полученным в Примере 22В. Результаты показаны в Таблице 2.
Пример 33B
Реакция полимеризации пропена. Данный пример был таким же, как Пример 23В, за исключением того, что время реакции полимеризации было увеличено до 2 часов. Результаты показаны в Таблице 2.
Пример 34B
Реакция полимеризации пропена. Данный пример был таким же, как Пример 23В, за исключением того, что время реакции полимеризации было увеличено до 3 часов. Результаты показаны в Таблице 2
Пример 35B
Реакция полимеризации пропена. Данный пример был таким же, как Пример 30В, за исключением того, что время реакции полимеризации было увеличено до 2 часов. Результаты показаны в Таблице 2.
Пример 36B
Реакция полимеризации пропена. Данный пример был таким же, как Пример 30В, за исключением того, что время реакции полимеризации было увеличено до 3 часов. Результаты показаны в Таблице 2.
Пример 37B
Реакция полимеризации пропена. Данный пример был таким же, как Пример 23В, за исключением того, что добавляемое количество газообразного водорода было изменено до 7,2 н.л. Результаты показаны в Таблице 2.
Сравнительный пример 1В
4
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли DNBP (0,006 моль). Полученную смесь выдерживали при 80 °C в течение 1 часа и подвергали термической фильтрации, а затем добавляли 150 мл метилбензола. Полученную смесь дважды промывали до получения твердого вещества. Затем добавляли 100 мл метилбензола и полученную смесь нагревали до 110 °C и трижды промывали, каждый раз в течение 10 минут. После этого добавляли 60 мл гексана и полученную смесь перемешивали в течение 30 минут. Добавляли еще 60 мл гексана и полученную смесь трижды промывали, с получением 7,4 г компонента катализатора, содержащего 2,4% Ti, 22,0% Mg и 50,6% Cl.
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг указанного выше твердого компонента и 1,2 н.л газообразного водорода и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 2.
Сравнительный пример 2B
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг твердого компонента, приготовленного в Сравнительном примере 1B и 7,2 н.л газообразного водорода, и введение м 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 2.
Сравнительный пример 3B
Данный сравнительный пример был таким же, как Сравнительный пример 1В, за исключением того, что время реакции полимеризации было увеличено до 2 часов. Результаты показаны в Таблице 2.
Таблица 2
Примеры
Активность катализатора (Кг полимера/г катализатора)
Изотактичность полимера(%)
Индекс расплава M.I(г/10 мин)
Молекулярно-массовое распределение Mw/Mn
23B
44,7
97,8
2,2
6,8
24B
52,3
98,1
1,1
6,3
25B
48,0
98,2
1,1
6,2
26B
50,1
98,3
1,0
7,1
27B
43,6
97,8
1,2
7,0
28B
45,6
97,8
1,0
7,0
29B
42,5
97,9
0,9
6,3
30B
48,0
97,8
1,4
6,6
31B
45,8
96,9
3,9
8,0
32B
47,2
97,8
3,2
7,8
33B
66,2
97,7
1,3
-
34B
87,5
98,1
1,0
-
35B
60,8
97,8
1,2
-
36B
78,7
97,6
1,5
-
37B
62,0
95,2
42,1
-
Сравнительный пример 1B
38,5
98,0
2,2
3,8
Сравнительный пример 2B
43,8
96,3
28,6
-
Сравнительный пример 3B
46,6
98,1
2,5
-
Примечание: символ «-» в приведенной выше Таблице означает, что соответствующее измерение не проводилось.
Сравнение приведенных выше Примеров 22B-37B и Сравнительных примеров 1B-3B показывает, что, когда используют катализатор, который использует соединение имина с кетонной группой, показанной в Формуле I, и соединение сложного эфира ароматической карбоновой кислоты, показанное в Формуле II, в качестве составного внутреннего донора электронов для реакции полимеризации пропена, катализатор имеет значительно улучшенный водородный отклик и высокую активность, и длительную активность, а полученный полимер имеет относительно широкое молекулярно-массовое распределение.
Пример 13C
4
o
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли 2,4-дибензоилоксипентан (0,003 моль) и 4-(2,6-диизопропилфенилимино)-2-пентанон (0,003 моль). Полученную смесь выдерживали при 80 °C в течение 1 часа и подвергали термической фильтрации с последующим добавлением 150 мл метилбензола. Полученную смесь дважды промывали до получения твердого вещества. Затем добавляли 100 мл метилбензола, и полученную смесь перемешивали в течение 30 минут, нагревали до 110 C и трижды промывали, каждый раз продолжительностью 10 минут. После этого добавляли 60 мл гексана и полученную смесь промывали дважды, с получением каталитического твердого компонента в количества 7,9 г, содержащего 3,7% Ti, 22,8% Mg и 52,8% Cl.
Пример 14C
Получение компонента катализатора. Данный пример был таким же, как Пример 13C, за исключением того, что 4-(2,6-диизопропилфенилимино)-2-пентанон был заменен на 4-(2,6-диметилфенилимино)-2-пентанон.
Пример 15C
Получение компонента катализатора. Данный пример был таким же, как Пример 13C, за исключением того, что 4-(2,6-диизопропилфенилимино)-2-пентанон был заменен на 4- (2,4,6-триметилфенилимино)-2-пентанон.
Пример 16C
Получение компонента катализатора. Данный пример был таким же, как Пример 13C, за исключением того, что 4-(2,6-диизопропилфенилимино)-2-пентанон был заменен на 4-фенил-4-(2,6-диизопропилфенилимино)-2-бутанон.
Пример 17C
Получение компонента катализатора. Данный пример был таким же, как Пример 13C, за исключением того, что 4-(2,6-диизопропилфенилимино)-2-пентанон был заменен на 5-(2,6-димизопропилфенилимино)-3-гептанон.
Пример 18C
Получение компонента катализатора. Данный пример был таким же, как Пример 13C, за исключением того, что 4-(2,6-диизопропилфенилимино)-2-пентанон был замещен на 4-(1-нафтилимино)-2-пентанон.
Пример 19C
Получение компонента катализатора. Данный пример был таким же, как Пример 13C, за исключением того, что 4-(2,6-диизопропилфенилимино)-2-пентанон был заменен на 4-(2-гидроксипропилфенилимино)-2-пентанон.
Пример 20C
Получение компонента катализатора. Данный пример был таким же, как Пример 13C, за исключением того, что 4-(2,6-диизопропилфенилимино)-2-пентанон был заменен на 4-этил-5-(2,6-диизопропилфенилимино)-2-гептанон.
Пример 21C
Получение компонента катализатора. Данный пример был таким же, как Пример 13C, за исключением того, что 4-(2,6-диизопропилфенилимино)-2-пентанон был заменен на 2,4-бис(н-бутилбензоилокси)пентан.
Пример 22C
4
4
o
Приготовление компонента катализатора. 300 мл TiCl помещают в реактор, полностью заполненный азотом высокой чистоты, и охлаждают до -20 C с последующим добавлением 7,0 г спиртового аддукта хлорида магния (см. патент CN1330086A). Полученную смесь нагревали при перемешивании поэтапно. Когда смесь нагрели до 40 °C, добавляли 2,4-дибензоилоксипентан (0,003 моль) и 4-(2,6-диизопропилфенилимино)-2-пентанон (0,003 моль). Полученную смесь выдерживают при 40 °C в течение 2 часов и затем фильтруют, после чего добавляют 100 мл TiCl. Полученную смесь нагревают до 110 °C и обрабатывают три раза. После этого добавляли 60 мл гексана и полученную смесь трижды промывали, с получением каталитического компонента в количетве 7,2 г, содержащего 3,4% Ti, 21,2% Mg и 50,1% Cl.
Пример 23C
4
4
o
Приготовление компонента катализатора. 300 мл TiCl помещают в реактор, полностью заполненный азотом высокой чистоты, и охлаждают до -20 C с последующим добавлением 7,0 г этилата магния. Полученную смесь нагревали при перемешивании поэтапно. Когда смесь нагрели до 40 °C, добавляли 2,4-дибензоилоксипентан (0,003 моль) и 4-(2,6-диизопропилфенилимино)-2-пентанон (0,003 моль). Полученную смесь выдерживали при 40 °C в течение 3 часов и затем фильтровали с последующим добавлением 100 мл TiCl. Полученную смесь нагревали до 110 °C и обрабатывали три раза. После этого добавляли 60 мл гексана и полученную смесь трижды промывали, с получением компонента катализатора в количестве 6,7 г, содержащего 3,2% Ti, 24,6% Mg и 54,3% Cl.
Пример 24C
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг твердого компонента, приготовленного в Примере 13C, и 1,2 н.л газообразного водорода, и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 3.
Пример 25C
Реакция полимеризации пропена. Данный пример был таким же, как Пример 24C, за исключением того, что компонент катализатора был заменен компонентом катализатора, полученным в Примере 14C. Результаты показаны в Таблице 3.
Пример 26C
Реакция полимеризации пропена. Данный пример был таким же, как Пример 24C, за исключением того, что компонент катализатора был заменен компонентом катализатора, полученным в Примере 15C. Результаты показаны в Таблице 3.
Пример 27C
Реакция полимеризации пропена. Данный пример был таким же, как Пример 24C, за исключением того, что компонент катализатора был заменен компонентом катализатора, полученным в Примере 16C. Результаты показаны в Таблице 3.
Пример 28C
Реакция полимеризации пропена. Данный пример был таким же, как Пример 24C, за исключением того, что компонент катализатора был заменен компонентом катализатора, полученным в Примере 17C. Результаты показаны в Таблице 3.
Пример 29C
Реакция полимеризации пропена. Данный пример был таким же, как Пример 24C, за исключением того, что компонент катализатора был заменен компонентом катализатора, полученным в Примере 18C. Результаты показаны в Таблице 3.
Пример 30C
Реакция полимеризации пропена. Данный пример был таким же, как Пример 24C, за исключением того, что компонент катализатора был заменен компонентом катализатора, полученным в Примере 19C. Результаты показаны в Таблице 3.
Пример 31C
Реакция полимеризации пропена. Данный пример был таким же, как Пример 24C, за исключением того, что компонент катализатора был заменен компонентом катализатора, полученным в Примере 20C. Результаты показаны в Таблице 3.
Пример 32C
Реакция полимеризации пропена. Данный пример был таким же, как Пример 24C, за исключением того, что компонент катализатора был заменен компонентом катализатора, полученным в Примере 21C. Результаты показаны в Таблице 3.
Пример 33C
Реакция полимеризации пропена. Данный пример был таким же, как Пример 24C, за исключением того, что компонент катализатора был заменен компонентом катализатора, полученным в Примере 22C. Результаты показаны в Таблице 3.
Пример 34C
Реакция полимеризации пропена. Данный пример был таким же, как Пример 24C, за исключением того, что компонент катализатора был заменен компонентом катализатора, полученным в Примере 23C. Результаты показаны в Таблице 3.
Пример 35C
Реакция полимеризации пропена: Данный пример был таким же, как Пример 24C, за исключением того, что время реакции полимеризации было увеличено до 2 часов. Результаты показаны в Таблице 3.
Пример 36C
Реакция полимеризации пропена: Данный пример был таким же, как Пример 24C, за исключением того, что время реакции полимеризации было увеличено до 3 часов. Результаты показаны в Таблице 3.
Пример 37C
Реакция полимеризации пропена. Данный пример был таким же, как Пример 25C, за исключением того, что время реакции полимеризации было увеличено до 2 часов. Результаты показаны в Таблице 3.
Пример 38C
Реакция полимеризации пропена. Данный пример был таким же, как Пример 25C, за исключением того, что время реакции полимеризации было увеличено до 3 часов. Результаты показаны в Таблице 3.
Пример 39C
Реакция полимеризации пропена. Данный пример был таким же, как Пример 25C, за исключением того, что количество добавляемого газообразного водорода было изменено до 7,2 н.л. Результаты показаны в Таблице 3.
Сравнительный пример 1C
4
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор выдерживали еще при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли 2,4-дибензоилоксипентан (0,003 моль). Полученную смесь выдерживают при 80 °C в течение 1 часа и термически фильтруют с последующим добавлением 150 мл метилбензола. Полученную смесь дважды промывали до получения твердого вещества. Затем добавляли 100 мл метилбензола и полученную смесь нагревали до 110 °C и трижды промывали, каждый раз в течение 10 минут. После этого добавляли 60 мл гексана и полученную смесь перемешивали в течение 30 минут. Добавляли еще 60 мл гексана и полученную смесь трижды промывали, с получением 7,4 г компонента катализатора, содержащего 2,4% Ti, 22,0% Mg и 50,6% Cl.
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг указанного выше твердого компонента и 1,2 н.л газообразного водорода и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 3.
Сравнительный пример 2C
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг твердого компонента, приготовленного в Сравнительном примере 1C, и 7,2 н.л газообразного водорода и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 3.
Таблица 3
Примеры
Активность катализатора (кг полимера/г катализатора)
Изотактичность полимера(%)
Индекс расплава M.I(г/10 мин)
Молекулярно-массовое распределение Mw/Mn
24C
47,2
98,2
0,9
7,9
25C
48,3
97,6
1,3
8,0
26C
46,0
97,8
1,1
8,0
27C
45,6
97,8
0,8
7,9
28C
52,7
98,0
1,5
8,3
29C
46,1
98,1
1,0
8,2
30C
49,5
98,2
0,9
8,1
31C
41,6
97,6
2,6
8,3
32C
47,1
98,0
2,2
8,0
33C
50,1
97,5
3,0
8,4
34C
44,7
96,8
1,2
8,6
35C
67,8
97,8
2,9
-
36C
89,5
98,0
3,1
-
37C
60,8
97,6
1,2
-
38C
85,7
97,8
1,1
-
39C
56,6
96,1
32,1
-
Сравнительный пример 1C
44,3
97,9
2,3
6,9
Сравнительный пример 2C
45,7
95,8
20,4
-
Примечание: символ «-» в приведенной выше таблице означает, что соответствующее измерение не проводилось.
Сравнение приведенных выше Примеров 24C-39C и Сравнительных примеров 1C-2C показывает, что когда катализатор, который использует соединение имина с кетонной группой, показанное в Формуле I, и соединение сложного эфира диола, показанное в Формуле III, в качестве составного внутреннего донора электронов, используют в реакции полимеризации пропена, катализатор обладает высокой активностью и хорошим водородным откликом и длительной активностью, а полученный полимер имеет высокий изотактический индекс и относительно широкое молекулярно-массовое распределение.
Пример 14D
4
o
o
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор все еще выдерживали при 50 °C в течение 1 часа, а затем охлаждали до температуры ниже -25 °C с последующим добавлением по каплям TiCl в течение 1 часа. Полученный раствор медленно нагревают до 80 C для постепенного осаждения твердого вещества. Затем добавляли 2-изопропил-2-изопентил-1,3-диметоксипропан (0,003 моль) и 4-(2,6-диизопропилфенилимино)-2-пентанон (0,006 моль). Полученную смесь выдерживали при 80 °C в течение 1 часа и подвергали термической фильтрации с последующим добавлением 150 мл метилбензола. Полученную смесь дважды промывали до получения твердого вещества. Затем добавляли 100 мл метилбензола, и полученную смесь перемешивали в течение 30 минут, нагревали до 110 C и трижды промывали, каждый раз продолжительностью 10 минут. После этого добавляли 60 мл гексана и полученную смесь дважды промывали, с получением каталитического компонента 7,6 г, содержащего 3,0% Ti, 20,5% Mg и 51,4% Cl.
Пример 15D
Получение компонента катализатора. Данный пример был таким же, как Пример 14D, за исключением того, что 4-(2,6-диизопропилфенилимино)-2-пентанон был заменен на 4-(2,6-диметилфенилимино)-2-пентанон.
Пример 16D
Получение компонента катализатора. Данный пример был таким же, как Пример 14D, за исключением того, что 4-(2,6-диизопропилфенилимино)-2-пентанон был заменен на 4-(2,4,6-триметилфенилимино)-2-пентанон.
Пример 17D
Получение компонента катализатора. Данный пример был таким же, как Пример 14D, за исключением того, что 4-(2,6-диизопропилфенилимино)-2-пентанон был заменен на 4-(2,6-диизопропилфенилимино)-1,1,1-трифтор-2-пентанон.
Пример 18D
Получение компонента катализатора. Данный пример был таким же, как Пример 14D, за исключением того, что 4-(2,6-диизопропилфенилимино)-2-пентанон был заменен на 5-(2,6-диизопропилфенилимино)-3-гептанон.
Пример 19D
Получение компонента катализатора. Данный пример был таким же, как Пример 14D, за исключением того, что 4-(2,6-диизопропилфенилимино)-2-пентанон был заменен на 4-(2-гидроксипропилфенилимино)-2-пентанон.
Пример 20D
Получение компонента катализатора. Данный пример был таким же, как Пример 14D, за исключением того, что 2-изопропил-2-изопентил-1,3-диметоксипропан был заменен на 9,9’-ди(метоксиметил)флуорен.
Пример 21D
o
o
o
4
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор все еще выдерживали при 50 C в течение 1 часа, а затем охлаждали до температуры ниже -25 C с последующим добавлением по каплям TiCl в течение 1 часа. Полученный раствор медленно нагревают до 80 C для постепенного осаждения твердого вещества. Затем добавляли 2-изопропил-2-изопентил-1,3-диметоксипропан (0,006 моль). Полученную смесь выдерживают при 80 °C в течение 1 часа и термически фильтруют с последующим добавлением 150 мл метилбензола. Полученную смесь дважды промывали до получения твердого вещества. Затем добавляли 100 мл метилбензола и полученную смесь перемешивали в течение 30 минут, нагревали до 110 °C и трижды промывали, каждый раз продолжительностью 10 минут. После этого добавляли 60 мл гексана и соединение 4-(2,6-диизопропилфенилимино)-2-пентанон (0,003 моль) и полученную смесь перемешивали в течение 30 минут, дважды промывали еще 60 мл гексана с получением компонента катализатора в количестве 7,8 г, содержащего 3,6% Ti, 22,0% Mg и 52,3% Cl.
Пример 22D
4
4
o
o
Приготовление компонента катализатора. 300 мл TiCl помещают в реактор, полностью заполненный азотом высокой чистоты, и охлаждают до -20 C с последующим добавлением 7,0 г спиртового аддукта хлорида магния (см. патент CN1330086A). Полученную смесь нагревали при перемешивании поэтапно. Когда смесь нагрели до 40 °C, добавляли 2-изопропил-2-изопентил-1,3-диметоксипропан (0,003 моль) и 4-(2,6-диизопропилфенилимино)-2-пентанон (0,003 моль). Полученную смесь выдерживают при 40 °C в течение 2 часов и затем фильтруют с последующим добавлением 100 мл TiCl. Полученную смесь нагревали до 110 C и обрабатывали три раза. После этого добавляли 60 мл гексана и полученную смесь трижды промывали, с получением каталитического компонента в количестве 7,2 г, содержащего 3,4% Ti, 23,7% Mg и 53,0% Cl.
Пример 23D
4
4
o
o
Приготовление компонента катализатора. 300 мл TiClпомещают в реактор, полностью заполненный азотом высокой чистоты, и охлаждают до -20 C с последующим добавлением 7,0 г этилата магния. Полученную смесь нагревали при перемешивании поэтапно. Когда смесь нагрели до 40 °C, добавляли 2-изопропил-2-изопентил-1,3-диметоксипропан (0,003 моль) и 4-(2,6-диизопропилфенилимино)-2-пентанон (0,003 моль). Полученную смесь выдерживали при 40 °C в течение 3 часов и затем фильтровали с последующим добавлением 100 мл TiCl. Полученную смесь нагревали до 110 C и обрабатывали три раза. После этого добавляли 60 мл гексана и полученную смесь трижды промывали, с получением компонента катализатора 6,7 г, содержащего 3,2% Ti, 21,6% Mg и 52,0% Cl.
Пример 24D
3
Реакция полимеризации пропена. 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг твердого компонента, приготовленного в Примере 14D, и 1,2 н.л газообразного водорода, и введением 2,5 л жидкого пропена. Полученную смесь нагревали до 70 °C и выдерживали при 70 °C в течение 1 часа с последующим охлаждением, сбросом давления и выгрузкой с получением смолы ПП. Результаты показаны в Таблице 4.
Пример 25D
Реакция полимеризации пропена. Данный пример был таким же, как Пример 24D, за исключением того, что компонент катализатора был заменен компонентом катализатора, полученным в Примере 15D. Результаты показаны в Таблице 4.
Пример 26D
Реакция полимеризации пропена. Данный пример был таким же, как Пример 24D, за исключением того, что компонент катализатора был заменен компонентом катализатора, полученным в Примере 16D. Результаты показаны в Таблице 4.
Пример 27D
Реакция полимеризации пропена. Данный пример был таким же, как Пример 24D, за исключением того, что компонент катализатора был заменен компонентом катализатора, полученным в Примере 17D. Результаты показаны в Таблице 4.
Пример 28D
Реакция полимеризации пропена. Данный пример был таким же, как Пример 24D, за исключением того, что компонент катализатора был заменен компонентом катализатора, полученным в Примере 18D. Результаты показаны в Таблице 4.
Пример 29D
Реакция полимеризации пропена. Данный пример был таким же, как Пример 24D, за исключением того, что компонент катализатора был заменен компонентом катализатора, полученным в Примере 19D. Результаты показаны в Таблице 4.
Пример 30D
Реакция полимеризации пропена. Данный пример был таким же, как Пример 24D, за исключением того, что компонент катализатора был заменен компонентом катализатора, полученным в Примере 20D. Результаты показаны в Таблице 4.
Пример 31D
Реакция полимеризации пропена. Данный пример был таким же, как Пример 24D, за исключением того, что компонент катализатора был заменен компонентом катализатора, полученным в Примере 21D. Результаты показаны в Таблице 4.
Пример 32D
Реакция полимеризации пропена. Данный пример был таким же, как Пример 24D, за исключением того, что компонент катализатора был заменен компонентом катализатора, полученным в Примере 22D. Результаты показаны в Таблице 4.
Пример 33D
Реакция полимеризации пропена. Данный пример был таким же, как Пример 24D, за исключением того, что компонент катализатора был заменен компонентом катализатора, полученным в Примере 23D. Результаты показаны в Таблице 4.
Пример 34D
Реакция полимеризации пропена. Данный пример был таким же, как Пример 24D, за исключением того, что время реакции полимеризации было увеличено до 2 часов. Результаты показаны в Таблице 4.
Пример 35D
Реакция полимеризации пропена. Данный пример был таким же, как Пример 24D, за исключением того, что время реакции полимеризации было увеличено до 3 часов. Результаты показаны в Таблице 4.
Пример 36D
Реакция полимеризации пропена. Данный пример был таким же, как Пример 24D, за исключением того, что количество добавляемого водорода было изменено до 7,2 н.л. Результаты показаны в Таблице 4.
Пример 37D
Реакция полимеризации пропена. Данный пример был таким же, как Пример 31D, за исключением того, что время реакции полимеризации было увеличено до 2 часов. Результаты показаны в Таблице 4.
Пример 38D
Реакция полимеризации пропена. Данный пример был таким же, как Пример 31D, за исключением того, что время реакции полимеризации было увеличено до 3 часов. Результаты показаны в Таблице 4.
Пример 39D
Реакция полимеризации пропена. Данный пример был таким же, как Пример 31D, за исключением того, что количество добавляемого водорода было изменено до 7,2 н.л. Результаты показаны в Таблице 4.
Сравнительный пример 1D
o
o
o
4
Приготовление компонента катализатора: 4,8 г хлорида магния, 95 мл метилбензола, 4 мл эпоксихлорпропана и 12,5 мл трибутилфосфата (ТБФ) поочередно помещали в реактор, полностью заполненный газообразным азотом высокой чистоты, и нагревали при перемешивании до 50 °C и выдерживали при 50 °C в течение 2,5 часов. После полного растворения твердого вещества добавляли 1,4 г фталевого ангидрида. Полученный раствор все еще выдерживали при 50 C в течение 1 часа, а затем охлаждали до температуры ниже -25 C с последующим добавлением по каплям TiCl в течение 1 часа. Полученный раствор медленно нагревали до 80 C для постепенного осаждения твердого вещества. Затем добавляли 2-изопропил-2-изопентил-1,3-диметоксипропан (0,006 моль). Полученную смесь выдерживали при 80 °C в течение 1 часа и подвергали термической фильтрации, а затем добавляли 150 мл метилбензола. Полученную смесь дважды промывали до получения твердого вещества. Затем добавляли 100 мл метилбензола, и полученную смесь нагревали до 110 °C и трижды промывали, каждый раз в течение 10 минут. После этого добавляли 60 мл гексана и полученную смесь перемешивали в течение 30 минут. Добавляли еще 60 мл гексана и полученную смесь трижды промывали, получая 7,4 г компонента катализатора, содержащего 2,4% Ti, 24,6% Mg и 55,6% Cl.
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг вышеприготовленного твердого компонента и 1,2 н.л газообразного водорода и введением 2,5 л жидкого пропена. Полученную смесь нагревали до 70 °C и выдерживали при 70 °C в течение 1 часа с последующим охлаждением, сбросом давления и выгрузкой для получения смолы ПП. Результаты показаны в Таблице 4.
Сравнительный пример 2D
3
Реакция полимеризации пропена: 2,5 мл AlEt и 5 мл циклогексилметилдиметоксисилана (CHMMS), обеспечивающие Al/Si (моль) = 25, помещали в 5-литровый реактор из нержавеющей стали, полностью заполненный газообразным пропеном, с последующим добавлением 10 мг твердого компонента, приготовленного в Сравнительном примере 1 D, и 1,2 н.л газообразного водорода, и введением 2,5 л жидкого пропена. Полученную смесь нагревали до 70 °C и выдерживали при 70 °C в течение 1 часа с последующим охлаждением, сбросом давления и выгрузкой для получения смолы ПП. Результаты показаны в Таблице 4.
Сравнение приведенных выше Примеров 24D-39D и Сравнительных примеров 1D-2D показывает, что, когда используют катализатор, который использует соединение имина с кетонной группой, показанный в Формуле I, и диэфирное соединение, показанное в Формуле IV, в качестве составного внутреннего донора электронов для реакции полимеризации пропена, катализатор обладает высокой активностью и длительной активностью, а полученный полимер имеет высокий изотактический индекс и относительно широкое молекулярно-массовое распределение.
Следует отметить, что выше приведенные примеры приведены только для иллюстрации данного изобретения, а не для ограничения данного изобретения каким-либо образом. В данное изобретение могут быть внесены изменения и поправки на основании раскрытия формулы изобретения и в пределах объема и сущности данного изобретения. Хотя вышеприведенные описания данного изобретения включают конкретные способы, материалы и примеры реализации, это не означает, что данное изобретение ограничено раскрытыми в данное время примерами. Наоборот, данное изобретение может быть распространено на другие способы и приложения, имеющие те же функции, что и функции данного изобретения.
Таблица 4
Примеры
Активность катализатора (кг полимера/г катализатора)
Изотактичность полимера(%)
Индекс расплава M.I(г/10 мин)
Молекулярно-массовое распределение Mw/Mn
24D
41,6
97,9
5,6
6,6
25D
38,9
97,7
5,4
6,5
26D
45,8
97,8
5,5
6,4
27D
43,5
97,8
5,7
6,3
28D
39,8
97,9
5,4
6,5
29D
42,8
97,8
5,2
6,2
30D
50,2
98,1
5,9
6,8
31D
40,8
98,0
5,2
6,8
32D
47,8
98,2
6,2
7,3
33D
47,1
98,3
6,5
7,0
34D
63,7
97,8
5,9
-
35D
78,2
97,9
5,6
-
36D
57,0
95,3
95,6
-
37D
66,4
97,8
5,3
-
38D
80,8
97,5
8,4
-
39D
55,8
95,2
96,2
-
Сравнительный пример 1D
38,6
98,0
6,2
3,7
Сравнительный пример 2D
46,3
97,8
5,7
-
Примечание: символ «-» в приведенной выше Таблице означает, что соответствующее измерение не проводилось.